(57)【要約】本発明はポリアンモニウム−ポリシロキサン化合物、それらの製造法及び使用法に関する。【特許請求の範囲】
【請求項１】
ａ）一般式：
−Ａ−Ｅ−、−Ｅ−Ａ−、−Ａ−Ｅ−Ａ’−及び／又は−Ａ’−Ｅ−Ａ−
［式中、
Ａ＝−ＣＨ２Ｃ（Ｏ）Ｏ−、−ＣＨ２ＣＨ２Ｃ（Ｏ）Ｏ−、−ＣＨ２ＣＨ２ＣＨ２Ｃ（Ｏ）Ｏ−、−ＯＣ（Ｏ）ＣＨ２−、ＯＣ（Ｏ）ＣＨ２−、−ＯＣ（Ｏ）ＣＨ２ＣＨ２−及び／又は−ＯＣ（Ｏ）ＣＨ２ＣＨ２ＣＨ２−であり、
Ａ’＝−ＣＨ２Ｃ（Ｏ）−、−ＣＨ２ＣＨ２Ｃ（Ｏ）−、−ＣＨ２ＣＨ２ＣＨ２Ｃ（Ｏ）−、−Ｃ（Ｏ）ＣＨ２−、−Ｃ（Ｏ）ＣＨ２−、−Ｃ（Ｏ）ＣＨ２ＣＨ２−及び／又は−Ｃ（Ｏ）ＣＨ２ＣＨ２ＣＨ２−であり、
Ｅ＝一般式：
−［ＣＨ２ＣＨ２Ｏ］ｑ−［ＣＨ２ＣＨ（ＣＨ３）Ｏ］ｒ−及び／又は
−［ＯＣＨ（ＣＨ３）ＣＨ２］ｒ−［ＯＣＨ２ＣＨ２］ｑ−
のポリアルキレンオキシド基であり、
ｑ＝１〜２００であり、
ｒ＝０〜２００であり、
ここで基Ａの末端位置の酸素原子は基Ｅの末端位置の−ＣＨ２−基に結合し、基Ａ’の末端位置のカルボニル炭素原子は基Ｅの末端位置の酸素原子と結合し、それぞれエステル基を形成している］
を有する少なくとも１つのポリアルキレンオキシド構造単位
ならびに／あるいは式
−Ａ−Ｅ−Ｒ２
［式中、Ａ及びＥは前記の意味を有し、
Ｒ２はＨ、直鎖状、環状もしくは分枝鎖状Ｃ１−Ｃ２０−炭化水素基であり、それは−Ｏ−もしくは−Ｃ（Ｏ）−により中断されていることができ且つ−ＯＨで置換されていることができ且つアセチレン性、オレフィン性もしくは芳香族性であることができる］
の少なくとも１つの末端位置のポリアルキレンオキシド構造単位
ｂ）少なくとも１つのアンモニウム基を含有する少なくとも１つの２価又は３価の有機基、
ｃ）一般式：
−Ｋ−Ｓ−Ｋ−
［式中、
Ｓ＝
【化１】
2004505145.tif 000126
であり、
ここでＲ１＝Ｃ１−Ｃ２２−アルキル、Ｃ１−Ｃ２２−フルオロアルキル又はアリールであり、
ｎ＝０〜１００であり、数個のＳ基がポリシロキサン化合物中に存在する場合、これらは同一もしくは異なることができ、
Ｋ＝２価もしくは３価の直鎖状、環状もしくは分枝鎖状Ｃ２−Ｃ４０炭化水素残基であり、それは
【化２】
2004505145.tif 000127
により中断されており且つ−ＯＨで置換されており、ここで
Ｒ１は上記のとおりに定義されるか、あるいは必要なら２価の基Ｒ３への結合を示し、
Ｒ３は１価もしくは２価の直鎖状、環状もしくは分枝鎖状Ｃ１−Ｃ２０炭化水素基を示し、それは−Ｏ−、−ＮＨ−、−Ｃ（Ｏ）−、−Ｃ（Ｓ）−により中断されており且つ−ＯＨ又は−Ａ−Ｅ−Ｒ２で置換されていることができ、ここでＡ、Ｅ及びＲ２は上記の通りに定義され、
ここで残基Ｋは互いに同一もしくは異なることができ、Ｋが３価の基を示す場合、第３の原子価の飽和は、少なくとも１つのアンモニウム基を含有する上記の有機基への結合を介して行われている］
を有する少なくとも１つのポリシロキサン構造単位
ｄ）単数もしくは複数のアンモニウム基から生ずる電荷の中和のための少なくとも１つの有機もしくは無機酸基
を含有するポリシロキサン化合物。
【請求項２】
Ｋ＝２価もしくは３価の直鎖状、環状もしくは分枝鎖状Ｃ２−Ｃ４０炭化水素基であり、それは−Ｏ−、−ＮＨ−、
【化３】
2004505145.tif 000128
−ＮＲ１−、−Ｃ（Ｏ）−、−Ｃ（Ｓ）−により中断されており且つ−ＯＨで置換されていることができ、ここでＲ１は上記のとおりに定義され且つここで基Ｋは互いに同一もしくは異なることができる
請求項１に従うポリシロキサン化合物。
【請求項３】
少なくとも１つのアンモニウム基を含有する前記の有機基が、成分ｂ）としての一般式
−Ｎ１−Ｆ−Ｎ１−
［式中、
Ｎ１は一般式
【化４】
2004505145.tif 000129
の第４級アンモニウム基であり、
ここで
Ｒ４は１価もしくは２価の直鎖状、環状もしくは分枝鎖状Ｃ１−Ｃ２０炭化水素残基を示し、それは−Ｏ−、−ＮＨ−、−Ｃ（Ｏ）−、−Ｃ（Ｓ）−により中断されており且つ−ＯＨで置換されていることができ、
Ｒ５は１価の直鎖状、環状もしくは分枝鎖状Ｃ１−Ｃ２０炭化水素残基を示し、それは−Ｏ−、−ＮＨ−、−Ｃ（Ｏ）−、−Ｃ（Ｓ）−により中断されていることができ且つ−ＯＨで置換されていることができるか、あるいは２価の基Ｒ４又は４価の基Ｆへの単結合を示し、基−Ｎ１Ｆ−Ｎ１−中ならびにポリシロキサン化合物中で基Ｒ４及びＲ５は互いに同一もしくは異なることができ、
Ｆ＝２価もしくは４価の直鎖状、環状もしくは分枝鎖状Ｃ２−Ｃ３０炭化水素基を示し、それは−Ｏ−、−ＮＨ−、
【化５】
2004505145.tif 000130
−Ｃ（Ｏ）−、−Ｃ（Ｓ）−、シロキサン鎖Ｓ（Ｓに関して上記の言及が適用される）により中断されていることができ且つ−ＯＨで置換されていることができる］
であるか、
一般式：
【化６】
2004505145.tif 000131
［式中、Ｒ６＝１価もしくは２価の直鎖状、環状もしくは分枝鎖状Ｃ１−Ｃ３０炭化水素基であり、それは−Ｏ−、−ＮＨ−、−Ｃ（Ｏ）−、−Ｃ（Ｓ）−により中断されていることができ且つ−ＯＨで置換されていることができるか、あるいは３価の基Ｋを示すことができ、
Ｒ７は１価の直鎖状、環状もしくは分枝鎖状Ｃ１−Ｃ２０炭化水素基であり、それは−Ｏ−、−ＮＨ−、−Ｃ（Ｏ）−、−Ｃ（Ｓ）−により中断されていることができ且つ−ＯＨ又は−Ａ−Ｅ−Ｒ２で置換されていることができ；ここで−Ａ−Ｅ−Ｒ２は上記の意味を有するか、あるいは２価の基Ｒ６又は３価の基Ｋへの単結合を示し、
基Ｒ６及びＲ７は互いに同一もしくは異なることができる］
の基であるか、
あるいは式
−Ｎ５−Ｆ１−Ｎ５−
［式中、
Ｎ５は一般式
【化７】
2004505145.tif 000132
のアンモニウム基であり、
ここで
Ｒ２３は水素、１価もしくは２価の直鎖状、環状もしくは分枝鎖状Ｃ１−Ｃ２０炭化水素基を示し、それは−Ｏ−、−ＮＨ−、−Ｃ（Ｏ）−、−Ｃ（Ｓ）−により中断されていることができ且つ−ＯＨで置換されていることができ、
Ｒ２４は水素、１価の直鎖状、環状もしくは分枝鎖状Ｃ１−Ｃ２０炭化水素基を示し、それは−Ｏ−、−ＮＨ−、−Ｃ（Ｏ）−、−Ｃ（Ｓ）−により中断されていることができ且つ−ＯＨで置換されていることができるか、あるいは２価の基Ｒ２３への単結合を示し、基−Ｎ５−Ｆ１−Ｎ５−内ならびにポリシロキサン化合物中で基Ｒ２３及びＲ２４は互いに同一もしくは異なることができ、
Ｆ１＝２価の直鎖状、環状もしくは分枝鎖状炭化水素基を示し、それは−Ｏ−、−ＮＨ−、
【化８】
2004505145.tif 000133
−Ｃ（Ｏ）−、−Ｃ（Ｓ）−により、又は基−Ｅ−により中断されていることができ且つここで基Ｎ５及びＦ１の大部分は与えられるいずれの場合にも互いに同一もしくは異なることができる］
の基である、請求項１又は２に従うポリシロキサン化合物。
【請求項４】
一般式（Ｉ）
−［Ｂ−Ｎ１−Ｆ−Ｎ１］ｍ−　　　　　（Ｉ）
［式中、
ｍ＝２〜５００であり、
Ｂ＝−Ａ−Ｅ−Ｋ−Ｓ−Ｋ−Ｅ−Ａ−ならびにさらにもし必要なら−Ａ−Ｅ−Ａ’−又は−Ａ’−Ｅ−Ａ−であり、ここでＳ、Ｋ、−Ａ−Ｅ−、−Ｅ−Ａ−、−Ａ−Ｅ−Ａ’−又は−Ａ’−Ｅ−Ａ−及び−Ｎ１−Ｆ−Ｎ１−は上記のとおりに定義され、
基Ｂ中の基−Ａ−Ｅ−Ａ’−又は−Ａ’−Ｅ−Ａ−の割合は、−Ａ−Ｅ−Ａ’−又は−Ａ’−Ｅ−Ａ−の質量がポリマー中のポリシロキサン成分Ｓの質量の０〜９０％となるように選ばれることができる］
の請求項１〜３のいずれか１つに従うポリシロキサン。
【請求項５】
一般式（ＩＩ）
Ｒ２−Ｅ−Ａ−Ｎ２−Ｋ−Ｓ−Ｋ−Ｎ２−Ａ−Ｅ−Ｒ２　　　（ＩＩ）
［式中、Ｓ、Ｋ、−Ａ−Ｅ−、−Ｅ−Ａ−及びＲ２は上記の意味を有し、
Ｎ２は、少なくとも１つの一般式
【化９】
2004505145.tif 000134
の第４級アンモニウム基を含有する有機基であり、
ここで
Ｒ８＝１価もしくは２価の直鎖状、環状もしくは分枝鎖状Ｃ１−Ｃ２０炭化水素基であり、それは−Ｏ−、−ＮＨ−、−Ｃ（Ｏ）−、−Ｃ（Ｓ）−により中断されていることができ且つ−ＯＨで置換されていることができ、
Ｒ９は１価の直鎖状、環状もしくは分枝鎖状Ｃ１−Ｃ２０炭化水素基であり、それは−Ｏ−、−ＮＨ−、−Ｃ（Ｏ）−、−Ｃ（Ｓ）−により中断されていることができ且つ−ＯＨで置換されていることができるか、あるいは２価の基Ｒ８又は３価の基Ｋへの単結合を示し、基Ｒ８及びＲ９は一般式（ＩＩ）のポリシロキサン化合物内で互いに同一もしくは異なることができる］
の請求項１又は２に従うポリシロキサン化合物。
【請求項６】
一般式（ＩＩＩ）
−［Ｋ−Ｓ−Ｋ−Ｎ３］ｍ−　　　　　　（ＩＩＩ）
［式中、
Ｓ、Ｋ及びｍは上記のとおりに定義され、
Ｎ３は、少なくとも１つの一般式
【化１０】
2004505145.tif 000135
のアンモニウム基を含有する有機基であり、
ここで
Ｒ１０は１価の直鎖状、環状もしくは分枝鎖状Ｃ１−Ｃ３０炭化水素基であり、それは−Ｏ−、−ＮＨ−、−Ｃ（Ｏ）−、−Ｃ（Ｓ）−により中断されていることができ且つ−ＯＨで置換されていることができるか、あるいはＫへの単結合を示し、
Ｒ１１＝−Ａ−Ｅ−Ｒ２であり、ここで−Ａ−Ｅ−Ｒ２は上記の意味を有する］
の請求項１又は２に従うポリシロキサン化合物。
【請求項７】
一般式（ＩＶ）
−［Ｎ４−Ｋ−Ｓ−Ｋ−Ｎ４−Ａ−Ｅ−Ａ’］ｍ−又は
−［Ｎ４−Ｋ−Ｓ−Ｋ−Ｎ４−Ａ’−Ｅ−Ａ］ｍ−　　　　　（ＩＶ）
［式中、
ｍ、Ｋ、Ｓ、−Ａ−Ｅ−Ａ’−及び−Ａ’−Ｅ−Ａ−は上記のとおりに定義され、
Ｎ４は少なくとも１つの一般式
【化１１】
2004505145.tif 000136
の第４級アンモニウム基を含有する有機基であり、
ここで
Ｒ１２＝１価もしくは２価の直鎖状、環状もしくは分枝鎖状Ｃ１−Ｃ２０炭化水素基であり、それは−Ｏ−、−ＮＨ−、−Ｃ（Ｏ）−、−Ｃ（Ｓ）−により中断されていることができ且つ−ＯＨで置換されていることができ、
Ｒ１３はＲ１２の意味を有することができるか、あるいはＫ又はＲ１２への単結合を示し、基Ｒ１２及びＲ１３は互いに同一もしくは異なることができる］
の請求項１又は２に従うポリシロキサン化合物。
【請求項８】
一般式（Ｖ）
−［Ｎ５−Ｆ１−Ｎ５−Ｙ−］ｍ　　　　　（Ｖ）
［式中、
Ｙは式
−Ｋ−Ｓ−Ｋ−
及び
−Ａ−Ｅ−Ａ’−又は−Ａ’−Ｅ−Ａ−
の基であり、
ここでｍ、Ｋ、Ｓ、−Ａ−Ｅ−Ａ’−及び−Ａ’−Ｅ−Ａ−は上記のとおりに定義され、基Ｋ、Ｓ、−Ａ−Ｅ−Ａ’−及び−Ａ’−Ｅ−Ａ−は一般式（Ｖ）のポリシロキサン化合物内で互いに同一もしくは異なることができ、一般式（Ｖ）のポリシロキサン化合物中における基−Ｋ−Ｓ−Ｋ−及び基−Ａ−Ｅ−Ａ’−又は−Ａ’−Ｅ−Ａ−のモル比は１００：１〜１：１００であり、
Ｎ５は一般式
【化１２】
2004505145.tif 000137
のアンモニウム基であり、
ここで
Ｒ２３は水素、１価もしくは２価の直鎖状、環状もしくは分枝鎖状Ｃ１−Ｃ２０炭化水素基を示し、それは−Ｏ−、−ＮＨ−、−Ｃ（Ｏ）−、−Ｃ（Ｓ）−により中断されていることができ且つ−ＯＨで置換されていることができ、
Ｒ２４は水素、１価の直鎖状、環状もしくは分枝鎖状Ｃ１−Ｃ２０炭化水素基を示し、それは−Ｏ−、−ＮＨ−、−Ｃ（Ｏ）−、−Ｃ（Ｓ）−により中断されていることができ且つ−ＯＨで置換されていることができるか、あるいは２価の基Ｒ２３への単結合を示し、基−Ｎ５−Ｆ１−Ｎ５−内ならびにポリシロキサン化合物中で基Ｒ２３及びＲ２４は互いに同一もしくは異なることができ、
Ｆ１＝２価の直鎖状、環状もしくは分枝鎖状炭化水素残基を示し、それは−Ｏ−、−ＮＨ−、
【化１３】
2004505145.tif 000138
−Ｃ（Ｏ）−、−Ｃ（Ｓ）−により、又は基Ｅにより中断されていることができ、ここでＥは上記のとおりに定義され且つここで基Ｎ５及びＦ１の大部分は与えられるいずれの場合にも互いに同一もしくは異なることができる］
の請求項１又は２に従うポリシロキサン化合物。
【請求項９】
皮膚及び毛髪のケアのための化粧品用調製物における、硬質表面の処理及び準備（ｏｕｔｆｉｔｔｉｎｇ）のための艶出し剤における、自動車及び他の硬質表面の、例えば機械洗浄に続く乾燥のための調製物における、編織布及び紡織繊維の（初期）準備／布処理のため、非−イオノゲン性もしくはアニオン性／非−イオノゲン性洗剤調製物を用いる編織布の洗濯の後の別の軟化剤として、非−イオン性もしくはアニオン性／非−イオン性界面活性剤に基づく編織布洗濯のための調製物中における軟化剤として、ならびに編織布のしわ／ひだ（ｃｒｕｍｐｌｉｎｇ／ｗｒｉｎｋｌｉｎｇ）を予防するかもしくは反転させる（ｒｅｖｅｒｓｉｎｇ）ための薬剤としての請求項１〜８のいずれか１つに従うポリシロキサン化合物の使用。
【請求項１０】
請求項１〜８のいずれか１つに従うポリシロキサン化合物の少なくとも１つを、組成物のために典型的な少なくとも１種のさらに別の成分と一緒に含有する組成物。
【発明の詳細な説明】
【０００１】
本発明はポリシロキサン化合物、それらの製造法及びそれらの使用に関する。
【０００２】
第３級アミノ基含有ポリシロキサンは、ＥＰ−Ａ−０　４４１　５３０において編織布軟化剤として開示されている。親水化成分としてエチレンオキシド／プロピレンオキシド単位をさらに導入することは、ＵＳ　５，５９１，８８０及びＵＳ　５，６５０，５２９に記載されているとおり、効果を向上させる。そこで、シロキサン主鎖と結合している側鎖中にエステル構造を介してアルキレンオキシド単位及び第３級アミノ基を置くことが提案された。この概念に伴う欠点は、第３級アミノ基の存在下における複雑なエステル化である。第２級アミノ官能基と一緒にα，ω−エポキシ−修飾シロキサンを有するポリアルキレンオキシドをもたらすこれに対する代替案はＵＳ　５，９８１，６８１から既知である（ＵＳ　５，８０７，９５６も参照されたい）。
【０００３】
同様に、ＵＳ　４，８４７，１５４に記載されているとおり、用いられるピペラジンの量に依存して、主鎖中に第３級アミノ官能基を有するオリゴマー又はポリマー構造に導く、ピペラジンとのα，ω−エポキシ−修飾シロキサンの反応が記載されている。
【０００４】
α，ω−ジ第４級ポリシロキサンはＵＳ　４，８９１，１６６から既知である。合成は、酸の存在下における第３級アミンとのα，ω−ジエポキシドの反応により行われる。ＵＳ　４，８３３，２２５は、酸の存在下におけるジ−第３級アミンとのα，ω−ジエポキシドの反応を介して合成される線状ポリ第４級ポリシロキサンを開示している。あるいはまた、ＵＳ　４，５８７，３２１に従うと、α，ω−ハロゲンアルキル−修飾シロキサンはジ−第３級アミンと一緒にポリマーポリ第４級化合物に転換される。
【０００５】
ＵＳ　４，８９１，１６６、ＵＳ　４，８３３，２２５及びＵＳ　４，５８７，３２１に従う物質は、固体表面上で縮む顕著な傾向を有する。
【０００６】
ＵＳ　５，１９６，４９９は、末端の第４級アンモニウム基を有するポリシロキサン化合物を記載している。それにもかかわらず、内部に２価もしくは３価の架橋第４級アンモニウム基を有するポリシロキサン化合物はそこで言及されていない。
【０００７】
アルキレンオキシド−修飾第４級ポリシロキサンは、α，ω−ＯＨ末端ポリシロキサン及びトリアルコキシシランから縮合により合成された。ＵＳ　５，６２５，０２４においてすでに記載されているとおり、第４級窒素原子がアルキレンオキシド単位により置換されているシランを介して第４級アンモニウム構造が導入される。
【０００８】
厳密にコーム−様のアルキレンオキシド−修飾第４級ポリシロキサンはＵＳ　５，０９８，９７９から既知である。コーム−様置換ポリエーテルシロキサンのヒドロキシル基はエピクロロヒドリンを用いて対応するクロロヒドリン誘導体に転換される。第３級アミンを用いる第４級化がこれに加えられる。この合成に伴う欠点は、エピクロロヒドリンを用いる取り扱いの必要性及び第４級化の間のクロロヒドリン基の比較的低い反応性である。
【０００９】
この理由で、コーム−様置換ポリエーテルシロキサンのヒドロキシル基は代わりにクロロ酢酸を用いてエステル化された。ＵＳ　５，１５３，２９４及びＵＳ　５，１６６，２９７に開示されているとおり、カルボニル活性化により助長して、続く第４級化を完了することができる。
【００１０】
シロキサン、アルキレンオキシド及び架橋アンモニウム単位を含有する線状ポリアンモニウム構造は、記載されている方法を介して得られ得ない。
【００１１】
ＤＥ−ＯＳ　３２３６４６６においては、アルコキシシロキサン含有第４級アンモニウム構造を有するＯＨ−末端シロキサンの変換は反応性中間性生物を与え、それはトリアルキルシロキサンのような適した架橋剤を用いて繊維表面上で洗濯−抵抗性表面に架橋されねばならない。この方法の基本的な欠点は、水性仕上げ浴の安定性が時間を経て保証され得ず、編織布仕上げの前にすでに予測されない架橋反応が浴中で起こり得ることである。ポリシロキサン化合物の性質の改良も望ましい。
【００１２】
結局本発明の目的は、ポリアンモニウム−ポリシロキサン化合物が適した適用に続いてシリコーンに典型的な柔らかい感触を編織布に与え、この性質のイメージが、必要な場合には高い温度において繰り返される洗濯プロセスの間の洗剤調製物の作用の後でも失われない、ポリアンモニウム−ポリシロキサン化合物、それらの製造及び洗濯−抵抗性親水性軟化剤としてのそれらの使用を記載することである。本発明のさらに別の目的は、非−イオノゲン性もしくはアニオン性／非−イオノゲン性界面活性剤に基づく繊維及び編織布の洗濯に従う別の軟化剤として、あるいは洗濯のための調製物中における軟化剤として、ならびに編織布のしわを予防するかもしくは反転させる（ｒｅｖｅｒｓｉｎｇ）ための物質としてのこれらのポリアンモニウム−ポリシロキサン化合物の使用を記載することである。
【００１３】
さらに本発明の目的は、脂肪及び汚れを遊離させる高い能力を有する濃厚な界面活性剤溶液の攻撃に抵抗できる、編織布のための洗濯−抵抗性親水性軟化剤として用いるためのポリアンモニウム−ポリシロキサン化合物を与えることである。さらに、ポリアンモニウム−ポリシロキサン化合物は、強力にアルカリ性の錯体形成物質、酸化的に作用する漂白剤及び近代的洗剤中に含有される複合酵素系に、繊維がそのような洗剤を介する作用に頻繁に高温で数時間暴露されても、抵抗しなければならない。
【００１４】
本発明のさらに別の目的は、界面活性剤の存在下であまり洗い流され得ないことを条件とする、毛髪のための処理化合物を与えることにある。対応して、ポリアンモニウム−ポリシロキサン化合物を含有する化粧品用調製物も、本発明を介して与えられねばならない。
【００１５】
この理由で本発明の目的は、シロキサン、アルキレンオキシド及び架橋アンモニウム単位を含有する、当該技術分野における現状の欠点を持たないポリアンモニウム構造を利用できるようにすることである。
【００１６】
該目的は本発明に従い、シロキサン及びアルキレンオキシド下部構造がアンモニウム構造を介して互いに結合しているポリシロキサン化合物により達成される。
【００１７】
本発明は、
ａ）一般式：
−Ａ−Ｅ−、−Ｅ−Ａ−、−Ａ−Ｅ−Ａ’−及び／又は−Ａ’−Ｅ−Ａ−
［式中、
Ａ＝−ＣＨ２Ｃ（Ｏ）Ｏ−、−ＣＨ２ＣＨ２Ｃ（Ｏ）Ｏ−、−ＣＨ２ＣＨ２ＣＨ２Ｃ（Ｏ）Ｏ−、−ＯＣ（Ｏ）ＣＨ２−、ＯＣ（Ｏ）ＣＨ２−、−ＯＣ（Ｏ）ＣＨ２ＣＨ２−及び／又は−ＯＣ（Ｏ）ＣＨ２ＣＨ２ＣＨ２であり、
Ａ’＝−ＣＨ２Ｃ（Ｏ）−、−ＣＨ２ＣＨ２Ｃ（Ｏ）−、−ＣＨ２ＣＨ２ＣＨ２Ｃ（Ｏ）−、−Ｃ（Ｏ）ＣＨ２−、−Ｃ（Ｏ）ＣＨ２−、−Ｃ（Ｏ）ＣＨ２ＣＨ２−及び／又は−Ｃ（Ｏ）ＣＨ２ＣＨ２ＣＨ２−であり、
Ｅ＝一般式：
−［ＣＨ２ＣＨ２Ｏ］ｑ−［ＣＨ２ＣＨ（ＣＨ３）Ｏ］ｒ−及び／又は
−［ＯＣＨ（ＣＨ３）ＣＨ２］ｒ−［ＯＣＨ２ＣＨ２］ｑ−
のポリアルキレンオキシド基であり、
ｑ＝１〜２００であり、
ｒ＝０〜２００であり、
ここで基Ａの末端位置の酸素原子は基Ｅの末端位置の−ＣＨ２−基に結合し、基Ａ’の末端位置のカルボニル炭素原子は基Ｅの末端位置の酸素原子と結合し、それぞれエステル基を形成している］
を有する少なくとも１つのポリアルキレンオキシド構造単位
ならびに／あるいは式
−Ａ−Ｅ−Ｒ２
［式中、Ａ及びＥは前記の意味を有し、
Ｒ２はＨ、直鎖状、環状もしくは分枝鎖状Ｃ１−Ｃ２０−炭化水素基であり、それは−Ｏ−もしくは−Ｃ（Ｏ）−により中断されており且つ−ＯＨで置換されており且つアセチレン性、オレフィン性もしくは芳香族性であることができる］
の少なくとも１つの末端位置のポリアルキレンオキシド構造単位
ｂ）少なくとも１つのアンモニウム基を含有する少なくとも１つの２価又は３価の有機基、
ｃ）一般式：
−Ｋ−Ｓ−Ｋ−
［式中、
Ｓ＝
【００１８】
【化１４】
2004505145.tif 000002
【００１９】
であり、
ここでＲ１＝Ｃ１−Ｃ２２−アルキル、Ｃ１−Ｃ２２−フルオロアルキル又はアリールであり、
ｎ＝０〜１００であり、数個のＳ基がポリシロキサン化合物中に存在する場合、これらは同一もしくは異なることができ、
Ｋ＝２価もしくは３価の直鎖状、環状もしくは分枝鎖状Ｃ２−Ｃ４０炭化水素残基であり、それは
【００２０】
【化１５】
2004505145.tif 000003
【００２１】
により中断されており且つ−ＯＨで置換されており、ここで
Ｒ１は上記のとおりに定義されるか、あるいは必要なら２価の基Ｒ３への結合を示し、
Ｒ３は１価もしくは２価の直鎖状、環状もしくは分枝鎖状Ｃ１−Ｃ２０炭化水素基を示し、それは−Ｏ−、−ＮＨ−、−Ｃ（Ｏ）−、−Ｃ（Ｓ）−により中断されており且つ−ＯＨ又は−Ａ−Ｅ−Ｒ２で置換されていることができ、ここでＡ、Ｅ及びＲ２は上記の通りに定義され、
ここで残基Ｋは互いに同一もしくは異なることができ、Ｋが３価の基を示す場合、第３の原子価の飽和は、少なくとも１つのアンモニウム基を含有する上記の有機基への結合を介して行われている］
を有する少なくとも１つのポリシロキサン構造単位
ｄ）単数もしくは複数のアンモニウム基から生ずる電荷の中和のための少なくとも１つの有機もしくは無機酸基
を含有するポリシロキサン化合物に関する。
【００２２】
本発明のポリシロキサン化合物は、それらが上記で定義した成分ａ）〜ｄ）を有することを特徴とする。
【００２３】
ポリシロキサン化合物はさらに、上記の構造単位もしくは基ａ）〜ｃ）を互いに結合させることにより形成される。成分ｄ）はｂ）成分から生ずる正の電荷の中和のために働く。
【００２４】
本発明のポリシロキサン化合物はオリゴマーもしくはポリマー化合物であることができる。オリゴマー化合物はさらに、ポリシロキサン化合物が１つだけの繰り返し単位を有している下記に記載する場合も含む。
【００２５】
さらに、本発明のポリマーポリシロキサン化合物は当然、２価の基の交互の結合により生ずる。
【００２６】
本発明のポリマーポリシロキサン化合物の場合、末端位置の基は、用いられる出発材料の末端位置の原子の基から生ずる。これは本質的に専門家に既知である。
【００２７】
好ましい態様において、本発明のポリマーポリシロキサン化合物は、構造成分ａ）〜ｃ）で構成される線状ポリアンモニウム−ポリシロキサン化合物である。本発明の線状ポリマーポリシロキサン化合物、特に繰り返し単位から形成されるそれらの線状ポリマー主鎖は、ポリアルキレンオキシド構造単位ａ）、少なくとも１つの好ましくは第４級のアンモニウム基を含有する有機基ｂ）及びポリシロキサン構造単位ｃ）を一緒に交互に一列に配置して構成され得る。すなわち、必要なら構造成分中にさらに存在する遊離の原子価（それらが成分ｂ）としての３価の基又は３価の基Ｋの場合に存在し得る時）は、好ましくはポリマー側鎖又はポリマーの枝の構成のために働かない。
【００２８】
さらに別の態様において、少なくとも１つのアンモニウム基ｂ）を含有し、且つポリシロキサン構造単位ｃ）及びポリアルキレンオキシド構造単位ａ）を構成する有機基の本発明の線状ポリマーポリシロキサン化合物の主鎖は、側鎖としての３価の有機アンモニウム基に結合していることとができる。
【００２９】
かくして例えば以下の構造が得られる：
−（ポリアルキレンオキシド構造単位−ポリシロキサン構造単位−ポリアルキレンオキシド構造単位−好ましくは第４級のアンモニウム基）ｘ−
−（ポリシロキサン構造単位−好ましくは第４級のアンモニウム残基）ｘ−ポリアルキレンオキシド構造単位）ｘ−
−（ポリシロキサン構造単位−好ましくは第４級のアンモニウム基）ｘ−ポリアルキレンオキシド構造単位。
【００３０】
モノマー出発化合物のモル分率に従って１つだけの繰り返し単位を有する本発明のポリシロキサン化合物が生じ得る。これは本質的に専門家に既知である。この事例は例えば構造：
（末端位置のポリアルキレンオキシド構造単位−第４級アンモニウム基−ポリシロキサン構造単位−第４級アンモニウム基−末端位置のポリアルキレンオキシド構造単位）
の本発明のポリシロキサン化合物に導く。
【００３１】
本発明のポリシロキサン化合物は好ましくは基本的に成分ａ）〜ｄ）より成り、ここで本発明のポリマーポリシロキサン化合物は当然、モノマー出発材料の変換から生ずる末端基を有する。しかし、一官能基性鎖中断剤（ｍｏｎｏｆｕｎｃｔｉｏｎａｌ ｃｈａｉｎ　ｂｒｅａｋｉｎｇ　ａｇｅｎｔｓ）を用いることもできる。
【００３２】
ポリアルキレンオキシド構造単位ａ）の場合、それは一般式：
−Ａ−Ｅ−、−Ｅ−Ａ−、−Ａ−Ｅ−Ａ’−及び／又は−Ａ’−Ｅ−Ａ−
の２価の基のものであることもできる。
【００３３】
ここで基Ａ又はＡ’は：
Ａ＝−ＣＨ２Ｃ（Ｏ）Ｏ−、−ＣＨ２ＣＨ２Ｃ（Ｏ）Ｏ−、−ＣＨ２ＣＨ２ＣＨ２Ｃ（Ｏ）Ｏ−、−ＯＣ（Ｏ）ＣＨ２−、−ＯＣ（Ｏ）ＣＨ２−、−ＯＣ（Ｏ）ＣＨ２ＣＨ２−及び／又は−ＯＣ（Ｏ）ＣＨ２ＣＨ２ＣＨ２−、
Ａ’＝−ＣＨ２Ｃ（Ｏ）−、−ＣＨ２ＣＨ２Ｃ（Ｏ）−、−ＣＨ２ＣＨ２ＣＨ２Ｃ（Ｏ）−、−Ｃ（Ｏ）ＣＨ２−、−Ｃ（Ｏ）ＣＨ２−、−Ｃ（Ｏ）ＣＨ２ＣＨ２−及び／又は−Ｃ（Ｏ）ＣＨ２ＣＨ２ＣＨ２−
を意味する。
【００３４】
一般式：
−［ＣＨ２ＣＨ２Ｏ］ｑ−［ＣＨ２ＣＨ（ＣＨ３）Ｏ］ｒ−及び／又は−［ＯＣＨ（ＣＨ３）ＣＨ２］ｒ−［ＯＣＨ２ＣＨ２］ｑ−であり、ｑ＝１もしくは２〜２００であり、ｒ＝０〜２００であるポリアルキレンオキシド基Ｅは、さらにすべての可能なエチレンオキシド／プロピレンオキシド基を含む。かくしてそれは統計的なエチレンオキシド／プロピレンオキシドコポリマー基あるいは１つもしくはそれより多いエチレンオキシド又はプロピレンオキシドブロックの所望の配置を有するエチレンオキシド／プロピレンオキシドブロックコポリマー基のものであることができる。
【００３５】
基Ａ又はＡ’の基Ｅへの結合はさらに、それぞれエステル基を形成しながら、基Ａの末端位置の酸素原子が基Ｅの末端位置の−ＣＨ２−基に結合するように、及び基Ａ’の末端位置のカルボニル炭素原子が基Ｅの末端位置の酸素原子に結合するように起こる。
【００３６】
ポリアルキレンオキシド構造単位ａ）の場合、それは引き続き式
−Ａ−Ｅ−Ｒ２
［式中、Ａ及びＥは前記の意味を有し、Ｒ２はＨ、直鎖状、環状もしくは分枝鎖状Ｃ１−Ｃ２０炭化水素基であり、それは−Ｏ−もしくは−Ｃ（Ｏ）−により中断されていることができ且つ−ＯＨで置換されていることができ且つアセチレン性、オレフィン性もしくは芳香族性であることができる］
の１価の、すなわち末端位置のポリアルキレンオキシド構造単位であることができる。
【００３７】
本発明のポリシロキサン化合物を構成する成分ｂ）は、少なくとも１つのアンモニウム基を含有する少なくとも１つの２価もしくは３価の有機基である。本発明のポリシロキサン化合物の残りの成分への該基の結合は、好ましくは有機基中の１つもしくはそれより多いアンモニウム基の窒素原子を介して行われる。「２価」又は「３価」の概念は、有機アンモニウム基が、特に本発明のポリシロキサン化合物の残りの成分への結合を形成するための２つもしくは３つの遊離の原子価を有することを意味する。アンモニウム基はＮＨ４＋基により適切に示され、その中で少なくとも２つの水素原子は有機基により置換されている。好ましくはそれは第２級又は第４級、特に好ましくは第４級アンモニウム基のものである。第４級アンモニウム基は一般に（例えばＲｏｍｐｐ，Ｃｈｅｍｉｃａｌ　Ｌｅｘｉｃｏｎを参照されたい）、ＮＨ４＋基の４つの水素原子のすべてが有機基により置き換えられている基として定義される。
【００３８】
本発明のポリシロキサン化合物の成分ｃ）は一般式：
−Ｋ−Ｓ−Ｋ−
の少なくとも１つのポリシロキサン構造単位であり、
その中でＳは一般式：
【００３９】
【化１６】
2004505145.tif 000004
【００４０】
のポリシロキサン基であり、
ここでＲ１＝Ｃ１−Ｃ２２アルキル、Ｃ１−Ｃ２２フルオロアルキル又はアリール、好ましくはフェニルであり、ｎ＝０〜１０００であり、ポリシロキサン化合物中に数個の基Ｓが存在する場合、これらは同一もしくは異なることができる。
【００４１】
Ｒ１は好ましくはＣ１−Ｃ１８アルキル、Ｃ１−Ｃ１８フルオロアルキル及びアリールである。さらにＲ１は好ましくはＣ１−Ｃ１８アルキル、Ｃ１−Ｃ６フルオロアルキル及びアリールである。さらにＲ１は好ましくはＣ１−Ｃ６アルキル、Ｃ１−Ｃ６フルオロアルキル、より好ましくはＣ１−Ｃ４フルオロアルキル及びフェニルである。さらにもっと好ましくは、Ｒ１はメチル、エチル、トリフルオロプロピル及びフェニルである。
【００４２】
本発明の枠内で、「Ｃ１−Ｃ２２アルキル」という用語は、脂肪族炭化水素基が直鎖状もしくは分枝鎖状であることができる１〜２２個の炭素原子を有することを意味する。メチル、エチル、プロピル、ｎ−ブチル、ペンチル、ヘキシル、ヘプチル、ノニル、デシル、ウンデシル、イソ−プロピル、ネオペンチル及び１，２，３−トリメチルヘキシルが例となる。
【００４３】
本発明の枠内で、「Ｃ１−Ｃ２２フルオロアルキル」という概念は、直鎖状もしくは分枝鎖状であることができ且つ少なくとも１個のフッ素原子で置換されていることができる１〜２２個の炭素原子を有する脂肪族炭化水素化合物を意味する。モノフルオロメチル、モノフルオロエチル、１，１，１−トリフルオロエチル、ペルフルオロエチル、１，１，１−トリフルオロプロピル、１，２，２−トリフルオロブチルが例として示される。
【００４４】
本発明の枠内で、「アリール」は非置換の又はＯＨ、Ｆ、Ｃｌ、ＣＦ３、Ｃ１−Ｃ６アルキル、Ｃ１−Ｃ６アルコキシ、Ｃ３−Ｃ７シクロアルキル、Ｃ２−Ｃ６アルケニル又はフェニルで１回もしくは数回置換されているフェニルを意味する。該表現は、必要ならナフチルも意味することができる。
Ｋは２価もしくは３価の直鎖状、環状もしくは分枝鎖状Ｃ２−Ｃ４０炭化水素基を示し、それは
【００４５】
【化１７】
2004505145.tif 000005
【００４６】
により中断されていることができ且つ−ＯＨで置換されていることができる。ここで「中断されている」は、２価の基の場合には−ＣＨ２−基が、３価の基の場合には
【００４７】
【化１８】
2004505145.tif 000006
【００４８】
が上記の基により置き換えられていることを意味する。これは、この指示が用いられれば、記述の残りの部分にも適用される。
【００４９】
基Ｋは炭素原子を介して基Ｓのケイ素原子に結合している。
【００５０】
上記からわかるとおり、基Ｋは同様に好ましくは第４級アンモニウム基を有することができ、本発明のポリシロキサン化合物において上記の成分ｂ）中のアンモニウム基の他にアンモニウム基が得られる。
【００５１】
本発明のポリシロキサン化合物は、例えば基Ｋにおけるように、アミノ基を有していることができる。酸を用いる本発明のポリシロキサン基の変換はそれらのプロトン化に導く。プロトン化されたアミノ基を有するそのようなポリシロキサン化合物は、本発明の範囲内に含有される。
【００５２】
成分ｃ）、ポリシロキサン構造単位−Ｋ−Ｓ−Ｋ−の、基Ｋを介する残りの構造成分への結合は、好ましくは基Ｋの窒素原子を介して行われない。
【００５３】
Ｒ１は上記で定義したとおりであるか、又は必要なら２価の基Ｒ３への結合を示し、環が生ずる。
【００５４】
Ｒ３は１価もしくは２価の直鎖状、環状もしくは分枝鎖状Ｃ１−Ｃ２０炭化水素基を示し、それは−Ｏ−、−ＮＨ−、−Ｃ（Ｏ）−、−Ｃ（Ｓ）−により中断されており且つ−ＯＨ又は−Ａ−Ｅ−Ｒ２で置換されていることができ、ここでＡ、Ｅ及びＲ２は上記の通りに定義される。
【００５５】
残基Ｋは互いに同一もしくは異なることができ、Ｋが３価の基を示す場合、第３の原子価の飽和は、少なくとも１つのアンモニウム基を含有する上記の有機基への結合を介して行われる。
【００５６】
本発明のポリシロキサン化合物はさらに成分ｄ）、アンモニウム基から生ずる電荷の中和のための少なくとも１つの有機もしくは無機酸基を含有する。有機もしくは無機酸基は正式には、有機もしくは無機酸からの１つもしくはそれより多いプロトンの開裂から生ずる基であり、例えばハロゲニド、例えばフルオリド、クロリド、ブロミド、サルフェート、ナイトレート、ホスフェート、カルボキシレート、例えばホルミエート（ｆｏｒｍｉａｔｅ）、アセテート、プロピオネートなど、スルホネート、サルフェート、ポリエーテルカルボキシレート及びポリエーテルサルフェートを含む。クロリドが好ましい。有機もしくは無機アニオン性酸基は、本発明のポリシロキサン化合物の成分ｄ）として互いに同一又は異なることができる。従って好ましくはアルキルハロゲニドを用いるアミンの変換からハロゲニドイオンが生ずるが、例えばアミンを用いるビスエポキシドの転換の間に加えられ得るカルボン酸からカルボキシレートが生ずる。
【００５７】
本発明のポリシロキサン化合物の好ましい態様において、Ｋは２価もしくは３価の直鎖状、環状もしくは分枝鎖状Ｃ２−Ｃ４０炭化水素を示し、それは−Ｏ−、−ＮＨ−、
【００５８】
【化１９】
2004505145.tif 000007
【００５９】
−ＮＲ１−、−Ｃ（Ｏ）−、−Ｃ（Ｓ）−により中断されており且つ−ＯＨで置換されていることができ、ここでＲ１は上記のとおりに定義され且つここで基Ｋは互いに同一もしくは異なることができる。
【００６０】
少なくとも１つの好ましくは第４級のアンモニウム基を含有する前記の有機基は、好ましくは一般式
−Ｎ１−Ｆ−Ｎ１−
の基であり、
式中、Ｎ１は一般式
【００６１】
【化２０】
2004505145.tif 000008
【００６２】
の第４級アンモニウム基であり、
ここでＲ４は１価もしくは２価の直鎖状、環状もしくは分枝鎖状Ｃ１−Ｃ２０炭化水素残基を示し、それは−Ｏ−、−ＮＨ−、−Ｃ（Ｏ）−、−Ｃ（Ｓ）−により中断されており且つ−ＯＨで置換されていることができ、Ｒ５は１価の直鎖状、環状もしくは分枝鎖状Ｃ１−Ｃ２０炭化水素残基を示し、それは−Ｏ−、−ＮＨ−、−Ｃ（Ｏ）−、−Ｃ（Ｓ）−により中断されていることができ且つ−ＯＨで置換されていることができるか、あるいは２価の基Ｒ４又は４価の基Ｆへの単結合を示し、基−Ｎ１Ｆ−Ｎ１−内ならびにポリシロキサン化合物中で基Ｒ４及びＲ５は互いに同一もしくは異なることができる。
【００６３】
Ｆは２価もしくは４価の直鎖状、環状もしくは分枝鎖状Ｃ２−Ｃ３０炭化水素基であり、それは−Ｏ−、−ＮＨ−、
【００６４】
【化２１】
2004505145.tif 000009
【００６５】
−Ｃ（Ｏ）−、−Ｃ（Ｓ）−、シロキサン鎖Ｓ（Ｓに関して上記が適用される）により中断されていることができ且つ−ＯＨで置換されていることができる。
【００６６】
式−Ｎ１−Ｆ−Ｎ１−の第４級アンモニウム基の定義のさらなる特定に関し（好ましい態様など）、この基が実現されており且つこの一般的状況における妥当性も有する本発明の第１の態様の説明を参照されたい。
【００６７】
少なくとも１つの好ましくは第４級のアンモニウム基を含有する前記の有機基はさらに、好ましくは一般式：
【００６８】
【化２２】
2004505145.tif 000010
【００６９】
の残基であることができ、ここでＲ６は１価もしくは２価の直鎖状、環状もしくは分枝鎖状Ｃ１−Ｃ３０炭化水素基であり、それは−Ｏ−、−ＮＨ−、−Ｃ（Ｏ）−、−Ｃ（Ｓ）−により中断されていることができ且つ−ＯＨで置換されていることができるか、あるいはＲ６は３価の基Ｋへの単結合を示すことができ、
Ｒ７は１価の直鎖状、環状もしくは分枝鎖状Ｃ１−Ｃ２０炭化水素基であり、それは−Ｏ−、−ＮＨ−、−Ｃ（Ｏ）−、−Ｃ（Ｓ）−により中断されていることができ且つ−ＯＨ又は−Ａ−Ｅ−Ｒ２で置換されていることができ；ここで−Ａ−Ｅ−Ｒ２は上記の意味を有するか、あるいは２価の基Ｒ６又は３価の基Ｋへの単結合を示す。
【００７０】
基Ｒ６及びＲ７は互いに同一もしくは異なることができる。
【００７１】
式
【００７２】
【化２３】
2004505145.tif 000011
【００７３】
の第４級アンモニウム基の定義のさらなる特定に関し（好ましい態様）、この基が実現されており且つこのより一般的な状況における妥当性も有する本発明の第２、３、及び４の態様の説明を参照されたい。
【００７４】
少なくとも１つのアンモニウム基を含有する前記の有機基はさらに、好ましくは一般式
−Ｎ５−Ｆ１−Ｎ５−
の基であることができ、
式中、
Ｎ５は一般式
【００７５】
【化２４】
2004505145.tif 000012
【００７６】
のアンモニウム基であり、
ここで
Ｒ２３は水素、１価もしくは２価の直鎖状、環状もしくは分枝鎖状Ｃ１−Ｃ２０炭化水素基を示し、それは−Ｏ−、−ＮＨ−、−Ｃ（Ｏ）−、−Ｃ（Ｓ）−により中断されていることができ且つ−ＯＨで置換されていることができ、
Ｒ２４は水素、１価の直鎖状、環状もしくは分枝鎖状Ｃ１−Ｃ２０炭化水素基を示し、それは−Ｏ−、−ＮＨ−、−Ｃ（Ｏ）−、−Ｃ（Ｓ）−により中断されていることができ且つ−ＯＨで置換されていることができるか、あるいは２価の基Ｒ２３への単結合を示し、基−Ｎ５−Ｆ１−Ｎ５−内ならびにポリシロキサン化合物中で基Ｒ２３及びＲ２４は互いに同一もしくは異なることができ、
Ｆ１＝２価の直鎖状、環状もしくは分枝鎖状炭化水素残基を示し、それは−Ｏ−、−ＮＨ−、
【００７７】
【化２５】
2004505145.tif 000013
【００７８】
−Ｃ（Ｏ）−、−Ｃ（Ｓ）−により、又は基Ｅにより中断されていることができ、ここでＥは上記のとおりに定義され、且つここで基Ｎ５及びＦ１の大部分は与えられるいずれの場合にも互いに同一もしくは異なることができる。
【００７９】
式：
−Ｎ５−Ｆ１−Ｎ５−
のアンモニウム基の定義のさらなる特定に関し（好ましい態様）、この基が例として実現されており且つこのより一般的な状況における妥当性も有する本発明の第５の態様の説明を参照されたい。
【００８０】
下記において、本発明の５つの好ましい態様に基づいて本発明をさらに詳細に記述する。
【００８１】
ポリシロキサン化合物の成分ｂ）としての、少なくとも１つの好ましくは第４級のアンモニウム基を含有する上記の有機基が一般式
−Ｎ１−Ｆ−Ｎ１−
の基を示す本発明の１つの特定の態様（下記では本発明の第１の態様と呼ぶ）は、以下の一般式（Ｉ）
−［Ｂ−Ｎ１−Ｆ−Ｎ１］ｍ−　　　　　（Ｉ）
のポリシロキサン化合物により示され、
式中、
ｍ＝２〜５００であり、
Ｂ＝−Ａ−Ｅ−Ｋ−Ｓ−Ｋ−Ｅ−Ａ−ならびにさらにもし適用可能なら−Ａ−Ｅ−Ａ’−又は−Ａ’−Ｅ−Ａ−であり、
ここでＳ、Ｋ、−Ａ−Ｅ−、−Ｅ−Ａ−、−Ａ−Ｅ−Ａ’−又は−Ａ’−Ｅ−Ａ−及び−Ｎ１−Ｆ−Ｎ１は上記で定義したとおりであり、基Ｂ中の基−Ａ−Ｅ−Ａ’−又は−Ａ’−Ｅ−Ａ−の割合は、−Ａ−Ｅ−Ａ’−又は−Ａ’−Ｅ−Ａ−の質量がポリマー中のポリシロキサン部分Ｓの質量の０〜９０％、好ましくは０％もしくは０．１〜５０％となるように選ばれることができる。
【００８２】
本発明の第１の態様は好ましくは一般式（Ｉ’）
−［Ｂ−Ｎ１−Ｆ−Ｎ１］ｍ−　　　　　（Ｉ’）
［式中、ｍ＝２〜５００であり、
Ｂ＝−Ａ−Ｅ−Ｋ−Ｓ−Ｋ−Ｅ−Ａ−であり、
Ｓ＝
【００８３】
【化２６】
2004505145.tif 000014
【００８４】
であり、
Ｒ１＝Ｃ１−Ｃ２２−アルキル、Ｃ１−Ｃ２２−フルオロアルキル又はアリールであり、
ｎ＝０〜１０００であり、
Ｋ＝２価の直鎖状、環状もしくは分枝鎖状Ｃ２−Ｃ２０−炭化水素基であり、それは−Ｏ−、−ＮＨ−、−ＮＲ１−、−Ｃ（Ｏ）−、−Ｃ（Ｓ）−により中断されていることができ且つ−ＯＨで置換されていることができ、
Ｅ＝構造
−［ＣＨ２ＣＨ２Ｏ］ｑ−［ＣＨ２ＣＨ（ＣＨ３）Ｏ］ｒ−
のポリアルキレンオキシド単位であり、
ここで
ｑ＝１〜２００であり、
ｒ＝０〜２００であり、
Ａは−ＣＨ２Ｃ（Ｏ）Ｏ−、−ＣＨ２ＣＨ２Ｃ（Ｏ）Ｏ−又は−ＣＨ２ＣＨ２ＣＨ２Ｃ（Ｏ）Ｏ−であり、
Ｎ１は第４級アンモニウム構造
【００８５】
【化２７】
2004505145.tif 000015
【００８６】
であり、
Ｒ４は１価もしくは２価の直鎖状、環状もしくは分枝鎖状Ｃ１−Ｃ２０−炭化水素基を示し、それは−Ｏ−、−ＮＨ−、−Ｃ（Ｏ）−、−Ｃ（Ｓ）−により中断されていることができ且つ−ＯＨで置換されていることができ、
Ｒ５＝Ｒ４であるか、又はＲ４もしくはＦへの単結合を示し、
Ｆは２価もしくは４価の直鎖状、環状もしくは分枝鎖状Ｃ２−Ｃ３０−炭化水素基を示し、それは−Ｏ−、−ＮＨ−、
【００８７】
【化２８】
2004505145.tif 000016
【００８８】
−Ｃ（Ｏ）−、−Ｃ（Ｓ）−、シロキサン鎖Ｓ（Ｓに関して上記の言及が適用される）により中断されていることができ且つ−ＯＨで置換されていることができる］
の線状アルキレンオキシド−修飾ポリ第４級ポリシロキサンに関する。
【００８９】
Ｆに関する４価の構造の可能性は、Ｆが接しているＮ１と一緒に分枝もしくは環系を形成でき、従ってＦはそれぞれ２つの結合を介して２つの接しているＮ１の第４級化に寄与することを意味する。この例示のために、実施例１において議論するピペラジン構造を参照されたい。
【００９０】
本発明のさらに別の態様において、Ｒ４に関する２価の構造の可能性は、これらの事例が環状系を形成する構造を含むことを意味し、そこにおいてこの場合、Ｒ５はＲ４への共有単結合である。例はモルホリニル及びピペリジニル構造である。
【００９１】
本発明のこのいわゆる第１の態様のより好ましい態様を、上記で挙げた式（Ｉ）及び／又は（Ｉ’）のポリシロキサン化合物の製造法と一緒に、下記に記載する。
【００９２】
Ｒ４は好ましくは−ＣＨ３、−ＣＨ２ＣＨ３、−（ＣＨ２）２ＣＨ３、−（ＣＨ２）３ＣＨ３、−（ＣＨ２）５ＣＨ３、−ＣＨ２ＣＨ２ＯＨ、
【００９３】
【化２９】
2004505145.tif 000017
【００９４】
であり、
ここでＲ１４は好ましくは直鎖状、環状もしくは分枝鎖状Ｃ１−Ｃ１８−炭化水素基であり、それは−Ｏ−、−ＮＨ−、−Ｃ（Ｏ）、−Ｃ（Ｓ）−により中断されていることができ且つ−ＯＨで置換されていることができる。
【００９５】
上記のとおり、Ｒ４及びＲ５は一緒になって、式
【００９６】
【化３０】
2004505145.tif 000018
【００９７】
の環状構造を形成することもできる。
【００９８】
本発明のいわゆる第１の態様において、Ｒ１の場合の好ましい意味に関し、上記の説明を参照されたい。
【００９９】
本発明のいわゆる第１の態様において、Ｒ４は好ましくは１価もしくは２価の直鎖状、環状もしくは分枝鎖状Ｃ１−Ｃ１６−、好ましくはＣ３−Ｃ１６−炭化水素基であり、それは−Ｏ−、−ＮＨ−、−Ｃ（Ｏ）、−Ｃ（Ｓ）−により中断されていることができ且つ−ＯＨで置換されていることができ、好ましくは−Ｏ−、−ＮＨ−、−ＮＲ１−、−Ｃ（Ｏ）、−Ｃ（Ｓ）−により中断されていることができ且つ−ＯＨで置換されていることができるＣ３−Ｃ１６−炭化水素基であり、ここでＲ１は上記で示した意味を有する。
【０１００】
本発明のいわゆる第１の態様において、Ｆは好ましくは２価もしくは４価の直鎖状、環状もしくは分枝鎖状Ｃ２−Ｃ２０炭化水素基であり、それは−Ｏ−、−ＮＨ−、
【０１０１】
【化３１】
2004505145.tif 000019
【０１０２】
−Ｃ（Ｏ）−、−Ｃ（Ｓ）−、シロキサン鎖Ｓ（ここでＳに関して上記の言及が適用される）により中断されていることができ且つ−ＯＨで置換されていることができる。
【０１０３】
本発明のいわゆる第１の態様において、Ｋは好ましくは−ＣＨ２ＣＨ２ＣＨ２−、−（ＣＨ２）４−、−（ＣＨ２）６、−ＣＨ＝ＣＨＣＨ２−及び−ＣＨ２ＣＨ２ＣＨ２ＯＣＨ２ＣＨ（ＯＨ）ＣＨ２−である。
【０１０４】
本発明のいわゆる第１の態様において、Ｒ１４は好ましくは対応する脂肪酸に由来する非置換Ｃ５−Ｃ１７炭化水素基又はヒドロキシル化カルボン酸、好ましくはサッカリドカルボン酸（ｓａｃｃｈａｒｉｄｅ　ｃａｒｂｏｘｙｌｉｃ　ａｃｉｄｓ）に由来することができるヒドロキシル化Ｃ５−Ｃ１７基を示す。
【０１０５】
本発明のいわゆる第１の態様において、Ｒ１４はさらに好ましくは
【０１０６】
【化３２】
2004505145.tif 000020
【０１０７】
より成る群からのヒドロキシル化基を示す。
【０１０８】
本発明のいわゆる第１の態様において、ｍは２〜１００、好ましくは２〜５０である。
【０１０９】
本発明のいわゆる第１の態様において、ｎは０〜１，０００、好ましくは０〜１００、より好ましくは０〜８０、特に好ましくは１０〜８０である。
【０１１０】
本発明のいわゆる第１の態様において、ｑは１〜２００、好ましくは１〜５０、より好ましくは２〜２０、特に好ましくは２〜１０である。
【０１１１】
本発明のいわゆる第１の態様において、ｒは０〜２００、好ましくは０〜１００、より好ましくは０〜５０、さらにもっと好ましくは０〜２０である。
【０１１２】
本発明で特定されるいわゆる第１の態様のポリシロキサン化合物は、一般式
【０１１３】
【化３３】
2004505145.tif 000021
【０１１４】
のα，ω−水素ポリシロキサンをヒドロシリル化を介して１．０〜１．５モル（ＳｉＨ基に関して）の、一般的組成
ＯＨ［ＣＨ２ＣＨ２Ｏ］ｑ−［ＣＨ２ＣＨ（ＣＨ３）Ｏ］ｒＲ１５
［式中、ｑ及びｒは上記のとおりに定義される］
の低分子量オリゴマー性及びポリマー性アルケニル−もしくはアルキニル−修飾アルキレンオキシドに由来するカルボキシルハロ酸エステル（ｃａｒｂｏｘｙｌｉｃ　ｈａｌｏａｃｉｄ　ｅｓｔｅｒ）と反応させ、次いで生成するハロアシル化されたシロキサン−アルキレンオキシド中間段階をジ−第３級アミンを用いてポリ第４級ポリシロキサン誘導体に転換することにより好適に製造され得、ここでハロアシル基対第３級アミノ基の化学量論は好ましくは１：１である。
【０１１５】
一般的構造
【０１１６】
【化３４】
2004505145.tif 000022
【０１１７】
のα，ωＳｉ−Ｈ官能基化シロキサンが商業的に入手できない場合には、これらのシロキサンを既知の方法を介して、例えば平衡化を介して製造することができる（Ｓｉｌｉｃｏｎｅ，Ｃｈｅｍｉｅ　ｕｎｄ　Ｔｅｃｈｎｏｌｏｇｉｅ［Ｓｉｌｉｃｏｎｅｓ，Ｃｈｅｍｉｓｔｒｙ　ａｎｄ　Ｔｅｃｈｎｏｌｏｇｙ］，Ｖｕｌｋａｎ　Ｐｕｂｌｉｓｈｅｒｓ，Ｅｓｓｅｎ　１９８９，ｐｐ８２−８４）。
【０１１８】
アルキレンオキシドブロックの導入は、対応するアルキレンオキシドのカルボキシルハロ酸エステルを経て（ｏｖｅｒ）行われる。それらの合成のための好ましい出発材料は上記の一般的組成
ＯＨ［ＣＨ２ＣＨ２Ｏ］ｑ−［ＣＨ２ＣＨ（ＣＨ３）Ｏ］ｒＲ１５
［式中、ｑ及びｒに関する意味は上記で定義したとおりである］
の低分子量オリゴマー性及びポリマー性アルキレンオキシドである。基Ｒ１５は好適にはアルケニル及びアルキニル構造を示し、それは本質的に良く知られた≡ＳｉＨの付加を介してＫに転換される。Ｒ１５に関する例はアリル−、ブテニル−、ヘキセニル−、プロピニル−及びアリルグリシジル構造である。アルキレンオキシドブロックに関する好ましい代表的例はジエチレングリコール、トリエチレングリコール、テトラエチレングリコール、３００〜１，０００ｇ／モルのモル重量、好ましくは約４００，６００及び８００ｇ／モル（４００〜８００ｇ／モル）のモル重量を有するオリゴエチレングリコールならびにジプロピレングリコールである。アルケニル−もしくはアルキニル−修飾アルキレンオキシドの製造は、ＵＳ　５　６２５　０２４及びＯｒｇａｎｉｋｕｍ，Ｏｒｇａｎｉｓｃｈ−ｃｈｅｍｉｓｃｈｅｓ　Ｇｒｕｎｄｐｒａｋｔｉｋｕｍ［Ｏｒｇａｎｉｃ　Ｃｈｅｍｉｓｔｒｙ　Ｂａｓｉｃ　Ｐｒａｃｔｉｃａｌ　Ｃｏｕｒｓｅ］，１７ｔｈ　Ｅｄｉｔｉｏｎ，ＶＥＢ　Ｄｅｕｔｓｃｈｅｒ　Ｖｅｒｌａｇ　ｄｅｒ　Ｗｉｓｓｅｎｓｃｈａｆｔｅｎ，Ｂｅｒｌｉｎ　１９８８，ｐ　２５９に記載されているとおり、対応するアルコールへのエチレンオキシド及び／又はプロピレンオキシドの酸−もしくはアルカリ−触媒付加を介して行われる。
【０１１９】
アルケニル−もしくはアルキニル−修飾アルキレンオキシドのエステル化は既知の方法で（Ｏｒｇａｎｉｋｕｍ，Ｏｒｇａｎｉｓｃｈ−ｃｈｅｍｉｓｃｈｅｓ　Ｇｒｕｎｄｐｒａｋｔｉｋｕｍ，１７ｔｈ　Ｅｄｉｔｉｏｎ，ＶＥＢ　Ｄｅｕｔｓｃｈｅｒ　Ｖｅｒｌａｇ　ｄｅｒ　Ｗｉｓｓｅｎｓｃｈａｆｔｅｎ，Ｂｅｒｌｉｎ　１９８８，ｐ　４０２−４０８）、Ｃ２−Ｃ４ハロゲンカルボン酸、それらの無水物又は酸クロリドとの反応を介して行われる。クロロ酢酸及び３−クロロプロピオン酸が酸クロリドとして好適に用いられる。反応は溶媒の不在下で行われる。反応の詳細は実施例から理解され得る。
【０１２０】
続く段階に、α−アルケニル／アルキニル−、ω−ハロアシル−アルキレンオキシドをα，ωＳｉ−Ｈ−官能基化シロキサンと反応させる。不飽和カルボキシルハロ酸エステルを用いるヒドロシリル化の一般的な実施は既知である（Ｂ．Ｍａｒｃｉｎｉｅｃ，Ｃｏｍｐｒｅｈｅｎｓｉｖｅ　Ｈａｎｄｂｏｏｋ　ｏｎ　Ｈｙｄｒｏｓｉｌｙｌａｔｉｏｎ，Ｐｅｒｇａｍｏｎ　Ｐｒｅｓｓ，Ｏｘｆｏｒｄ　１９９２，ｐｐ　１３４−１３７，１５１−１５５）。
【０１２１】
上記の方法の好ましい態様において、第１のα，ω−ＯＨ−末端反応性中間生成物は、アルケニル−もしくはアルキニル−修飾アルキレンオキシドのヒドロシリル化を介して製造され；続くエステル化段階において、これらの中間生成物を次いで対応するα，ω−ハロアシル化合物に転換することができる。これらのα，ω−ハロアシル化シロキサン−アルキレンオキシド中間段階を適したアミンを用いてポリ第４級ポリマーに転換することができる。
【０１２２】
一般に第２級アミンを用いることが可能であり、それは２：１のハロアシル基対第２級アミンの化学量論比を用いて対応するポリ第４級化合物を与える。さらに別の好ましい態様において、２つの第３級アミノ官能基が備えられているアミンの使用が望ましく、その場合にはハロシアル基対第３級アミノ基の化学量論比は好ましくは１：１である。
【０１２３】
これらのアミンは、第３級アミノ官能基の間に直鎖状スペーサーを有する分子、例えばＮ，Ｎ，Ｎ’，Ｎ’−テトラメチルエチレンジアミン及び対応する高級アルケン誘導体であることができる。環状アミンを用いることもできる。Ｎ，Ｎ’−ジメチルピペラジン及びトリエチレンジアミンはこれらの例である。
【０１２４】
本発明の第１の態様のポリシロキサン化合物の製造のための上記の方法のさらに別の態様において、２つの第３級アミノ官能基が他の第３級アミノ官能基を超える十分な反応性の有利性を有している限り、２つより多くの第３級アミノ官能基を有するアミンが好適に用いられる。
【０１２５】
Ｎ，Ｎ，Ｎ’，Ｎ’’，Ｎ’’−ペンタメチルジプロピレントリアミンはこの例である。その場合この型の分子は二官能基性とみなされる。
【０１２６】
さらに、第３級アミノ構造の間に官能基性構造を置くことができる。かくして例えばα，ω−ＳｉＨ官能基化シロキサンのＮ，Ｎ−ジアルキルアリルアミン、好ましくはＮ，Ｎ−ジメチルアリルアミンの反応を介して製造され得るα，ω−第３級アミノ−修飾シロキサンの使用は本発明の範囲内である（Ｂ．Ｍａｒｃｉｎｉｅｃ，Ｃｏｍｐｒｅｈｅｎｓｉｖｅ　Ｈａｎｄｂｏｏｋ　ｏｎ　Ｈｙｄｒｏｓｉｌｙｌａｔｉｏｎ，Ｐｅｒｇａｍｏｎ　Ｐｒｅｓｓ，Ｏｘｆｏｒｄ　１９９２，ｐｐ　１２２−１２４）。あるいはまた、α，ω−第３級アミノ−修飾シロキサンの合成のために、対応するα，ω−エポキシ−官能基化シロキサンをジアルキルアミン、例えばジメチルアミン又は環状アミン、例えばモルホリンもしくはピペリジン又は第２級−第３級ジアミン、例えばＮ−メチルピペラジンの群からの第２級アミンと反応させることができる。驚くべきことに、この変法を用いると、アリルアミン誘導体のヒドロシリル化段階において、一般的に取り扱いがより簡単なエポキシド誘導体、例えばアリルグリシドエーテルの群からのものが用いられ得ることができることが見出された。上記の方法のさらに別の好ましい態様において、上記に記載したとおり、２つより多くの第３級アミノ基の反応性が十分に区別されている限り、２つより多くの第３級アミノ基を有するシロキサンを用いることができる。これの１つの例は、α，ω−ＳｉＨ官能基化シロキサンのアリルグリシドエーテルとの２−段階反応及び続くＮ−メチルピペラジンを用いるアルキル化において合成され得るアミノシロキサンである。
【０１２７】
第２級アミン又は少なくとも２つの第３級アミノ構造を含有する分子が上記で議論した化学量論においてα，ω−ハロアシル化シロキサン−アルキレンオキシド中間段階と反応させられると、シロキサン−アルキレンオキシドブロックが第４級アンモニウム官能基を介して互いに結合している線状生成物が作られる。２つより多くの第３級アミノ官能基を有するアミンの意図的な使用を用い、第３級及び第４級窒素原子をそれらのポリマー構造中に有する位置選択的生成物を合成することが可能である。
【０１２８】
本発明の上記の第１の態様のさらに別の好ましい態様において、シロキサン成分及び／又はアルキレンオキシド成分の鎖長の点で異なり得る数種のα，ω−ハロアシル化シロキサン−アルキレンオキシド中間段階を用いることができる。さらに別の態様において、α，ω−ハロアシル化シロキサン−アルキレンオキシド中間段階の一部を、シロキサン成分のないα，ω−ハロアシル化アルキレンオキシド誘導体で置き換えることもできる。
【０１２９】
本発明の上記の第１の態様の別の好ましい態様において、α，ω−ハロアシル化シロキサン−アルキレンオキシド中間段階を種々のアミンに結合させることができる。しかしながらこれらの有利な形態のための前提条件は、所望の全体的な反応の化学量論の保持である。
【０１３０】
好ましいアニオンは特に第４級化の間に生成するハロゲニドイオン、好ましくはクロリドイオンである。しかしながら、他のアニオンをイオン交換を介して導入することもできる。カルボキシレート、スルホネート、サルフェート、ポリエーテルカルボキレート及びポリエーテルサルフェートのようなアニオンが例として示される。
【０１３１】
第４級化反応は好ましくは極性有機溶媒中で行われる。適した溶媒には例えばメタノール、エタノール、ｉ−プロパノール及びｎ−ブタノールより成る群からのアルコール類；エレチングリコール、ジエチレングリコール、トリエチレングリコール、上記のグリコール類のメチル−、エチル−及びブチルエーテル、１，２−プロピレングリコール及び１，３−プロピレングリコールより成る群からのグリコール類；ケトン類、例えばアセトン及びメチルエチルケトン、エステル類、例えば酢酸エチル、酢酸ブチル及び酢酸２−エチル−ヘキシル、エーテル類、例えばテトラヒドロフランならびにニトロ化合物、例えばニトロメタンが含まれる。溶媒の選択は本質的に反応パートナーの溶解度及び所望の反応温度に基づく。
【０１３２】
反応は２０℃〜１３０℃、好ましくは４０℃〜１００℃の範囲内で行われる。反応時間は温度及び互いに反応している基の性質に基づく。一般に、反応は１〜１０時間以内に行われ得る。
【０１３３】
本発明の１つの特定の態様（下記では本発明のいわゆる第２の態様と呼ぶ）は、一般式（ＩＩ）
Ｒ２−Ｅ−Ａ−Ｎ２−Ｋ−Ｓ−Ｋ−Ｎ２−Ａ−Ｅ−Ｒ２　　　（ＩＩ）
［式中、
Ｓ、Ｋ、−Ａ−Ｅ−、−Ｅ−Ａ−及びＲ２は上記で示した意味を有し、
Ｎ２は、少なくとも１つの一般式
【０１３４】
【化３５】
2004505145.tif 000023
【０１３５】
の第４級アンモニウム基を含有する有機基であり、
ここで
Ｒ８＝１価もしくは２価の直鎖状、環状もしくは分枝鎖状Ｃ１−Ｃ２０−炭化水素基であり、それは−Ｏ−、−ＮＨ−、−Ｃ（Ｏ）−、−Ｃ（Ｓ）により中断されていることができ且つ−ＯＨで置換されていることができ、
Ｒ９は１価の直鎖状、環状もしくは分枝鎖状Ｃ１−Ｃ２０−炭化水素基であり、それは−Ｏ−、−ＮＨ−、−Ｃ（Ｏ）−、−Ｃ（Ｓ）−により中断されていることができ且つ−ＯＨで置換されていることができるか、あるいは２価の基Ｒ８又は３価の基Ｋへの単結合を示し、基Ｒ８及びＲ９は一般式（ＩＩ）のポリシロキサン化合物内で互いに同一もしくは異なることができる］
のポリシロキサン化合物により示される。
【０１３６】
本発明の第２の態様のポリシロキサン化合物は、好ましくは一般式（ＩＩ’）　　　Ｒ１６−Ｅ−Ａ−Ｎ２−Ｋ−Ｓ−Ｋ−Ｎ２−Ａ−Ｅ−Ｒ１６　　　（ＩＩ’）
［式中、
Ｓ＝
【０１３７】
【化３６】
2004505145.tif 000024
【０１３８】
であり、
ここでＲ１＝Ｃ１−Ｃ２２−アルキル、Ｃ１−Ｃ２２−フルオロアルキル又はアリールであり、
ｎ＝０〜１，０００であり
Ｋ＝２価もしくは３価の直鎖状、環状もしくは分枝鎖状Ｃ２−Ｃ２０炭化水素基であり、それは−Ｏ−、−ＮＨ−、−ＮＲ１−、
【０１３９】
【化３７】
2004505145.tif 000025
【０１４０】
−Ｃ（Ｏ）−、−Ｃ（Ｓ）−により中断されていることができ且つ−ＯＨで置換されていることができ、
Ｎ２＝第４級アンモニウム構造
【０１４１】
【化３８】
2004505145.tif 000026
【０１４２】
であり、
Ｒ８＝１価もしくは２価の直鎖状、環状もしくは分枝鎖状Ｃ１−Ｃ２０炭化水素基であり、それは−Ｏ−、−ＮＨ−、−Ｃ（Ｏ）−、−Ｃ（Ｓ）−により中断されていることができ且つ−ＯＨで置換されていることができ、
Ｒ９＝Ｒ８であるか又はＫもしくはＲ８との単結合を示し、
Ａ＝−ＣＨ２Ｃ（Ｏ）Ｏ−、−ＣＨ２ＣＨ２Ｃ（Ｏ）Ｏ−又は−ＣＨ２ＣＨ２ＣＨ２Ｃ（Ｏ）Ｏ−であり、
Ｅ＝構造
−［ＣＨ２ＣＨ２Ｏ］ｑ−［ＣＨ２ＣＨ（ＣＨ３）Ｏ］ｒ−
のポリアルキレンオキシド単位であり、
ｑ＝１〜２００であり、
ｒ＝０〜２００であり、
Ｒ１６＝Ｈ、直鎖状、環状もしくは分枝鎖状Ｃ１−Ｃ２０炭化水素基であり、それは−Ｏ−もしくは−Ｃ（Ｏ）−により中断されていることができ且つ−ＯＨで置換されていることができ、アセチレン性、オレフィン性又は芳香族性であることができる］
のα，ω−アルキレンオキシド及びポリ第４級−修飾ポリシロキサンである。
【０１４３】
本発明のこのいわゆる第２の態様のより好ましい態様ならびに開示されている式（ＩＩ）及び（ＩＩ’）のポリシロキサン化合物の製造法を下記に記載する。
【０１４４】
Ｋに関する３価の構造の可能性は本明細書で、Ｋが分枝され得ることを意味し、その場合それは２つの結合を用いてＮ２の第４級化に関与する。Ｒ８に関する２価の構造の可能性は、これらの事例が環状系を形成する構造を含むことを意味し、その場合そこにおいてＲ９はＲ２における単結合である。
【０１４５】
Ｒ８は好ましくは−ＣＨ３、−ＣＨ２ＣＨ３、−（ＣＨ２）２ＣＨ３、−（ＣＨ２）３ＣＨ３、−（ＣＨ２）５ＣＨ３、−ＣＨ２ＣＨ２ＯＨ、
【０１４６】
【化３９】
2004505145.tif 000027
【０１４７】
であり、
ここでＲ１７は直鎖状、環状もしくは分枝鎖状Ｃ１−Ｃ１８炭化水素基であり、それは−Ｏ−、−ＮＨ−、−Ｃ（Ｏ）−、−Ｃ（Ｓ）−により中断されていることができ且つ−ＯＨで置換されていることができる。
【０１４８】
上記のとおり、Ｒ８及びＲ９は一緒になって、式
【０１４９】
【化４０】
2004505145.tif 000028
【０１５０】
の環状構造を形成することもできる。
【０１５１】
本発明のいわゆる第２の態様において、Ｒ１の場合の好ましい意味に関し、前記の説明を参照されたい。
【０１５２】
本発明のいわゆる第２の態様において、Ｋは好ましくは２価もしくは３価の直鎖状、環状もしくは分枝鎖状Ｃ３−Ｃ１６炭化水素基であり、それは−Ｏ−、−ＮＨ−、−ＮＲ１−、
【０１５３】
【化４１】
2004505145.tif 000029
【０１５４】
−Ｃ（Ｏ）、−Ｃ（Ｓ）−により中断されていることができ且つ−ＯＨで置換されていることができ、ここでＲ１は上記のとおりに定義される。Ｋのために好ましいのは、例えば以下の構造の基である：
【０１５５】
【化４２】
2004505145.tif 000030
【０１５６】
Ｒ８は好ましくは１価もしくは２価の直鎖状、環状もしくは分枝鎖状Ｃ１−Ｃ１６炭化水素基であり、それは−Ｏ−、−ＮＨ−、−Ｃ（Ｏ）、−Ｃ（Ｓ）−により中断されていることができ且つ−ＯＨで置換されていることができる。
【０１５７】
Ｒ１６は好ましくは直鎖状、環状もしくは分枝鎖状Ｃ１−Ｃ１８炭化水素基であり、それは−Ｏ−又は−Ｃ（Ｏ）−により中断されていることができ、−ＯＨで置換されていることができ且つアセチレン性又はオレフィン性であることができる。
【０１５８】
さらに、Ｒ１６は好ましくはＣ５−Ｃ１７−アルキル、−ＣＨ２ＣＨ＝ＣＨ２、−ＣＨ２ＣＨ（ＯＨ）ＣＨ２ＯＣＨ２ＣＨ＝ＣＨ２、−ＣＨ２Ｃ≡ＣＨ、Ｃ（Ｏ）ＣＨ３、−Ｃ（Ｏ）ＣＨ２ＣＨ３である。
【０１５９】
Ｒ１７は好ましくは対応する脂肪酸に由来する非置換Ｃ５−Ｃ１７炭化水素基又はヒドロキシル化カルボン酸、好ましくはサッカリドカルボン酸に由来し得るヒドロキシル化Ｃ３−Ｃ１７基を示す。
【０１６０】
Ｒ１７は特に好ましくは
【０１６１】
【化４３】
2004505145.tif 000031
【０１６２】
より成る群から選ばれる。
【０１６３】
本発明のいわゆる第２の態様において、ｎは好ましくは０〜２００、より好ましくは０〜８０、特に好ましくは１０〜８０である。
【０１６４】
本発明のいわゆる第２の態様において、ｑは好ましくは１〜５０、より好ましくは２〜２０、特に好ましくは２〜１０である。
【０１６５】
本発明のいわゆる第２の態様において、ｒは好ましくは０〜１００、より好ましくは０〜５０である。
本発明のいわゆる第２の態様において、ｒは好ましくは０〜２０、より好ましくは０〜１０である。
【０１６６】
本発明のいわゆる第２の態様のポリシロキサン化合物は、α，ω位に第３級アミノ基を含有するシロキサン誘導体が、第３級アミノ基を有する不飽和構造を一般式
【０１６７】
【化４４】
2004505145.tif 000032
【０１６８】
［式中、Ｒ１及びｎは上記で示した意味を有する］
のα，ωＳｉ−Ｈ官能基化シロキサンを用いてヒドロシリル化することを介して製造される点で適切に製造され得る。
【０１６９】
方法のための出発材料は、一般的構造
【０１７０】
【化４５】
2004505145.tif 000033
【０１７１】
のα，ωＳｉ−Ｈ官能基化シロキサンであり、式中、Ｒ１及びｎは上記で示した意味を有する。それらが商業的に入手できない場合には、これらのシロキサンを既知の方法を介して、例えば平衡化を介して製造することができる（Ｓｉｌｉｃｏｎｅ，Ｃｈｅｍｉｅ　ｕｎｄ　Ｔｅｃｈｎｏｌｏｇｉｅ，Ｖｕｌｋａｎ　Ｐｕｂｌｉｓｈｅｒｓ，Ｅｓｓｅｎ　１９８９，ｐｐ８２−８４）。続く第３級アミノ官能基の導入は２つの方法で行われ得る。第１に、第３級アミノ官能基を有する不飽和構造、例えばＮ，Ｎ−ジメチルアリルアミンをヒドロシリル化を介して直接シロキサンに結合させることができる。この方法は一般的に既知である（Ｂ．Ｍａｒｃｉｎｉｅｃ，Ｃｏｍｐｒｅｈｅｎｓｉｖｅ　Ｈａｎｄｂｏｏｋ　ｏｎ　Ｈｙｄｒｏｓｉｌｙｌａｔｉｏｎ，Ｐｅｒｇａｍｏｎ　Ｐｒｅｓｓ，Ｏｘｆｏｒｄ　１９９２，ｐｐ　１２２−１２４）。
【０１７２】
第２に、α，ω位に第３級アミノ基を有するシロキサン誘導体及びアルキレンオキシドのカルボキシルハロ酸エステル誘導体を１：２のシロキサン対カルボキシルハロ酸エステルのモル比で反応させることができる。
【０１７３】
好ましくは、一般的構造
【０１７４】
【化４６】
2004505145.tif 000034
【０１７５】
［式中、Ｒ１及びｎは上記で示した意味を有する］
のα，ωＳｉ−Ｈ官能基化シロキサンを用いるハロゲン化アルケン、不飽和カルボキシルハロ酸エステル及びエポキシ−官能基性アルケンのヒドロシリル化ならびに続いてＮ，Ｎ−ジアルキルアミン、環状第２級アミン、第２級アミノ官能基を有するアミノアミド及び第２級−第３級ジアミンより成る群からのアミノ官能基を有する第２級化合物のアルキル化を介して、２−段階法でα，ω位に第３級アミノ基を有するシロキサン誘導体を転換する。
【０１７６】
好ましくはハロゲン化アルケンとしてアリルクロリド及びアリルブロミドが用いられる。
【０１７７】
クロロ酢酸アリルエステル、クロロ酢酸プロパルギルエステル、３−クロロプロピオン酸アリルエステル及び３−クロロプロピオン酸プロパルギルエステルより成る群からのものが不飽和カルボキシルハロ酸エステルとして好適に用いられる。
【０１７８】
ビニルシクロヘキセンオキシド及びアリルグリシドエーテルがエポキシ官能基性アルケンとして好適に用いられる。ジメチルアミン、ジエチルアミン、ジブチルアミン、ジエタノールアミン及びＮ−メチルグルカミンがＮ，Ｎ−ジアルキルアミンとして好適に用いられる。
【０１７９】
モルホリン及びピペリジンが環状第２級アミンとして好適に用いられる。
【０１８０】
ラクトン、好ましくはγ−ブチロラクトン、グルコン酸−δ−ラクトン及びグルコピラノシルアラボン酸ラクトン（ｇｌｕｃｏｐｙｒａｎｏｓｙｌａｒａｂｏｎｉｃ　ａｃｉｄ　ｌａｃｔｏｎｅ）を用いるジエチレントリアミン又はジプロピレントリアミンからの転換生成物が、第２級アミノ官能基を有するアミノアミドとして好適に用いられる。
【０１８１】
言い換えると、最初にヒドロシリル化を介して反応性中間生成物を生成させ、それを次いで続く段階に第３級アミノ構造に転換できるのが好ましい。反応性中間段階の生成のための適した出発材料には、例えばハロゲン化アルケン、好ましくはアリルクロリド及びアリルブロミド、不飽和カルボキシルハロ酸エステル、好ましくはクロロ酢酸アリルエステル、クロロ酢酸プロパルギルエステル、３−クロロプロピオン酸アリルエステル及び３−クロロプロピオン酸プロパルギルエステルならびにエポキシ−官能基性アルケン、例えばビニルシクロヘキセンオキシド及びアリルグリシドエーテルが含まれる。上記で挙げた群の物質からの例を用いるヒドロシリル化の一般的な実施も既知である（Ｂ．Ｍａｒｃｉｎｉｅｃ，Ｃｏｍｐｒｅｈｅｎｓｉｖｅ　Ｈａｎｄｂｏｏｋ　ｏｎ　Ｈｙｄｒｏｓｉｌｙｌａｔｉｏｎ，Ｐｅｒｇａｍｏｎ　Ｐｒｅｓｓ，Ｏｘｆｏｒｄ　１９９２，ｐｐ　１１６−１２１，１２７−１３０，１３４−１３７，１５１−１５５）。
【０１８２】
続く段階に、反応性中間段階を次いで第２級アミノ官能基を有する化合物と反応させることができる。適した代表的例にはＮ，Ｎ−ジアルキルアミン、例えばジメチルアミン、ジエチルアミン、ジブチルアミン、ジエタノールアミン及びＮ−メチルグルカミン；環状第２級アミン、例えばモルホリン及びピペリジン；第２級アミノ官能基を有するアミノアミド、例えばγ−ブチロラクトン、グルコン酸−δ−ラクトン及びグルコピラノシルアラボン酸ラクトン（ＤＥ−ＯＳ　４３１８５３６、実施例１１ａ、１２ａ、１３ａ）のようなラクトンを用いるジエチレントリアミン又はジプロピレントリアミンの転換生成物ならびに第２級−第３級ジアミン、例えばＮ−メチルピペラジンが含まれる。
【０１８３】
第２級−第３級ジアミンを用いる場合には、好ましくはエポキシド誘導体を反応におけるパートナーとして用いるべきであり、それはこの方法でさらに費用をかけずに第３級アミノ官能基のアルキル化を排除できるからである。
【０１８４】
好ましくは一般的組成
ＨＯ［ＣＨ２ＣＨ２Ｏ］ｑ−［ＣＨ２ＣＨ（ＣＨ３）Ｏ］ｒＲ１６
［式中、ｑ、ｒ及びＲ１６は上記で示した意味を有する］
の低分子量オリゴマー性及びポリマー性アルキレンオキシドならびに好ましくはジエチレングリコール、トリエチレングリコール、テトラエチレングリコール又は３００〜１，０００ｇ／モルのモル重量を有するオリゴエチレングリコール及びジプロピレングリコールより成る群からのモノ置換誘導体に基づくカルボキシルハロ酸エステルが用いられる。
【０１８５】
カルボキシルハロ酸エステルとして、約４００、６００及び８００ｇ／モル（約４００〜８００ｇ／モル）のモル重量を有するオリゴエチレングリコールの群からのものが好適に用いられる。
【０１８６】
言い換えると、アルキレンオキシドブロックの導入は、好ましくは対応するアルキレンオキシドのカルボキシルハロ酸エステルを介して行われる。好ましい出発材料は一般的組成
ＨＯ［ＣＨ２ＣＨ２Ｏ］ｑ−［ＣＨ２ＣＨ（ＣＨ３）Ｏ］ｒＲ１６
［式中、ｑ、ｒ及びＲ１６は上記で示した意味を有する］
の低分子量オリゴマー性及びポリマー性アルキレンオキシドである。好ましい代表的例はジエチレングリコール、トリエチレングリコール、テトラエチレングリコール、３００〜１，０００ｇ／モルのモル重量を有するオリゴエチレングリコール、好ましくは４００、６００及び８００ｇ／モルのモル重量を有する群からのものならびにジプロピレングリコールの対応してモノ置換された誘導体である。これらのエーテル及びエステルの製造は既知の手段を介して、対応するアルコール（Ｏｒｇａｎｉｋｕｍ，Ｏｒｇａｎｉｓｃｈ−ｃｈｅｍｉｓｃｈｅｓ　Ｇｒｕｎｄｐｒａｋｔｉｋｕｍ，１７ｔｈ　Ｅｄｉｔｉｏｎ，ＶＥＢ　Ｄｅｕｔｓｃｈｅｒ　Ｖｅｒｌａｇ　ｄｅｒ　Ｗｉｓｓｅｎｓｃｈａｆｔｅｎ，Ｂｅｒｌｉｎ　１９８８，ｐ　２５９；ＵＳ　５６２５０２４）又はカルボン酸（Ｅ．Ｓｕｎｇ，Ｗ．Ｕｍｂａｃｈ，Ｈ．Ｂａｕｍａｎｎ，Ｆｅｔｔｅ　Ｓｅｉｆｅｎ　Ａｎｓｔｒｉｃｈｍｉｔｔｅｌ［Ｆａｔｓ，Ｓｏａｐｓ，Ｐａｉｎｔｓ］７３，８８［１９７１］）へのエチレンオキシド及び／又はプロピレンオキシドの酸−及びアルカリ−触媒付加を用いて行われる。
【０１８７】
続くカルボキシルハロ酸エステルの合成は既知の方法を用い（Ｏｒｇａｎｉｋｕｍ，Ｏｒｇａｎｉｓｃｈ−ｃｈｅｍｉｓｃｈｅｓ　Ｇｒｕｎｄｐｒａｋｔｉｋｕｍ，１７ｔｈ　Ｅｄｉｔｉｏｎ，ＶＥＢ　Ｄｅｕｔｓｃｈｅｒ　Ｖｅｒｌａｇ　ｄｅｒ　Ｗｉｓｓｅｎｓｃｈａｆｔｅｎ，Ｂｅｒｌｉｎ　１９８８，ｐ　４０２−４０８）、Ｃ２−Ｃ４ハロゲンカルボン酸、それらの無水物もしくは酸クロリドとの反応を介して行われる。Ｒ４が水素を示すヒドロキシル−官能基性カルボキシルハロ酸エステルの選択的な合成は、酸条件下における対応するハロゲンカルボン酸へのエチレンオキシド及び／又はプロピレンオキシドの付加を介して行われる。
【０１８８】
α，ω位に第３級アミノ基を有するシロキサン誘導体及びアルキレンオキシドのカルボキシルハロ酸エステル誘導体を好ましくは１：２のシロキサン対カルボキシルハロ酸エステルのモル比で反応させる。この方法を用い、シロキサン及びアルキレンオキシドブロックが第４級アンモニウム官能基を介して互いに結合している生成物が合成される。
【０１８９】
例えば適切に置換されたピペラジン環の意図的な導入を用い、それらのポリマー構造中に１つの第３級及び１つの第４級窒素原子を有する位置選択的生成物の合成に成功することができる。この場合、カルボキシルハロ酸エステルの過剰分は、残りの第３級アミノ官能基の第４級化の開始に導く。
【０１９０】
本発明のさらに別の好ましい態様において、それぞれ異なる鎖長の複数のシロキサン成分及び／又はアルキレンオキシド誘導体を、所望の全体的化学量論を保持しながら互いに反応させることができる。これは単独のシロキサン成分の使用により、あるいは数個のシロキサン成分の選択的混合物を介して所望のシロキサン鎖長を確立する可能性を生ずる。同様に、モノモダル、ビモダルもしくはポリモダル分布の形態の有利な平均アルキレンオキシドブロック長を与えることも可能である。
【０１９１】
可能性のあるアニオンは第４級化の間に生成するハロゲニドイオン、好ましくはクロリドイオンである。しかしながら、他のアニオンをイオン交換を介して導入することもできる。この適した例にはカルボキシレート、スルホネート、サルフェート、ポリエーテルカルボキレート及びポリエーテルサルフェートのようなアニオンが含まれる。
【０１９２】
第４級化反応は好ましくは極性有機溶媒中で行われる。適した溶媒は例えばアルコール類、特にメタノール、エタノール、ｉ−プロパノール及びｎ−ブタノール；グリコール類、例えばエレチングリコール、ジエチレングリコール、トリエチレングリコール、上記で挙げたグリコール類のメチル−、エチル−及びブチルエーテル、１，２−プロピレングリコール及び１，３−プロピレングリコール；ケトン類、例えばアセトン及びメチルエチルケトン；エステル類、例えば酢酸エチル、酢酸ブチル及び酢酸２−エチル−ヘキシル；エーテル類、例えばテトラヒドロフラン；ならびにニトロ化合物、例えばニトロメタンである。溶媒の選択は本質的に反応パートナーの溶解度及び所望の反応温度に基づく。
【０１９３】
反応は２０℃〜１３０℃、好ましくは４０℃〜１００℃の範囲の温度下で行われる。
【０１９４】
本発明の１つの特定の態様（下記では本発明のいわゆる第３の態様と呼ぶ）は一般式（ＩＩＩ）
−［Ｋ−Ｓ−Ｋ−Ｎ３］ｍ−　　　　　　　（ＩＩＩ）
［式中、
Ｓ、Ｋ及びｍは上記で定義したとおりであり、
Ｎ３は、少なくとも１つの一般式
【０１９５】
【化４７】
2004505145.tif 000035
【０１９６】
の第４級アンモニウム基を含有する有機基であり、
ここでＲ１０は１価の直鎖状、環状もしくは分枝鎖状Ｃ１−Ｃ３０炭化水素基を示し、それは−Ｏ−、−ＮＨ−、−Ｃ（Ｏ）−、−Ｃ（Ｓ）−により中断されていることができ且つ−ＯＨで置換されていることができるか、あるいはＫへの共有単結合を示し、
Ｒ１１＝−Ａ−Ｅ−Ｒ２であり、ここで−Ａ−Ｅ−Ｒ２は上記で示した意味を有する］
のポリシロキサン化合物により示される。
【０１９７】
好ましくは、本発明の第３の態様のポリシロキサン化合物は、一般式（ＩＩＩ’）
−［Ｋ−Ｓ−Ｋ−Ｎ３］ｍ−　　　　　　　（ＩＩＩ’）
［式中、ｍは２〜５００であり、
Ｓ＝
【０１９８】
【化４８】
2004505145.tif 000036
【０１９９】
であり、
Ｒ１＝Ｃ１−Ｃ２２アルキル、Ｃ１−Ｃ２２フルオロアルキル又はアリールであり、
Ｎ３＝第４級アンモニウム構造
【０２００】
【化４９】
2004505145.tif 000037
【０２０１】
である］
のアルキレンオキシド−修飾ポリ第４級ポリシロキサンである。
【０２０２】
ここでＲ１０は１価もしくは２価の直鎖状、環状もしくは分枝鎖状Ｃ１−Ｃ３０炭化水素基を示し、それは−Ｏ−、−ＮＨ−、−Ｃ（Ｏ）−、−Ｃ（Ｓ）−により中断されていることができ且つ−ＯＨで置換されていることができるか、あるいはＫへの共有単結合を示し
Ｒ３は−Ａ−Ｅ−であり、ここで
Ａ＝−ＣＨ２Ｃ（Ｏ）Ｏ−、−ＣＨ２ＣＨ２Ｃ（Ｏ）Ｏ−又は−ＣＨ２ＣＨ２ＣＨ２Ｃ（Ｏ）Ｏ−であり、
Ｅ＝構造
−［ＣＨ２ＣＨ２Ｏ］ｑ−［ＣＨ２ＣＨ（ＣＨ３）Ｏ］ｒ−Ｒ１８
のポリアルキレンオキシド単位であり、
ｑ＝１〜２００であり、
ｒ＝０〜２００であり、
Ｒ１８＝Ｈ、直鎖状、環状もしくは分枝鎖状Ｃ１−Ｃ２０炭化水素基を示し、それはＯ−又は−Ｃ（Ｏ）−により中断されていることができ且つ−ＯＨで置換されていることができ且つアセチレン性、オレフィン性又は芳香族性であることができ、
Ｋ＝２価もしくは３価の直鎖状、環状もしくは分枝鎖状Ｃ２−Ｃ４０炭化水素基であり、それは−Ｏ−、−ＮＨ−、−ＮＲ１−、
【０２０３】
【化５０】
2004505145.tif 000038
【０２０４】
−Ｃ（Ｏ）−、−Ｃ（Ｓ）−により中断されていることができ且つ−ＯＨで置換されていることができるか、
あるいは第４級アンモニウム構造Ｎ５を含有し、ここで
Ｎ５＝
【０２０５】
【化５１】
2004505145.tif 000039
【０２０６】
であり、
Ｒ１９は１価もしくは２価の直鎖状、環状もしくは分枝鎖状Ｃ１−Ｃ２０炭化水素基を示し、それは−Ｏ−、−ＮＨ−、−Ｃ（Ｏ）−、−Ｃ（Ｓ）−により中断されていることができ且つ−ＯＨで置換されていることができるか、あるいはＲ１０との共有単結合を示し、
Ｒ２０は上記で定義した−Ａ−Ｅ−である。
【０２０７】
本発明のいわゆる第３の態様のより好ましい態様を、上記で挙げた式（ＩＩＩ）及び／又は（ＩＩＩ’）のポリシロキサン化合物の製造法と一緒に、下記に記載する。
【０２０８】
Ｒ１０及びＲ１９は互いに独立して、好ましくは−ＣＨ３、−ＣＨ２ＣＨ３、−（ＣＨ２）２ＣＨ３、−（ＣＨ２）３ＣＨ３、−（ＣＨ２）５ＣＨ３、−ＣＨ２ＣＨ２ＯＨ、
【０２０９】
【化５２】
2004505145.tif 000040
【０２１０】
であり、
ここでＲ２１は直鎖状、環状もしくは分枝鎖状Ｃ１−Ｃ１８炭化水素基であり、それは−Ｏ−、−ＮＨ−、−Ｃ（Ｏ）−、−Ｃ（Ｓ）−により中断されていることができ且つ−ＯＨで置換されていることができる。
【０２１１】
本発明のいわゆる第３の態様の１つの態様は、環状系を形成する構造の周りにおけるＲ１０に関する２価の構造を含み、その場合Ｒ１０はＫへの、好ましくは第３級アミノ構造への、又はＲ１９を介して第４級構造Ｎ５への共有単結合を有する。
【０２１２】
本発明のいわゆる第３の態様におけるＲ１の場合の好ましい意味に関し、上記の議論を参照されたい。
【０２１３】
好ましくは、Ｒ１０は１価もしくは２価の直鎖状、環状もしくは分枝鎖状Ｃ１−Ｃ２５炭化水素基であり、それは−Ｏ−、−ＮＨ−、−Ｃ（Ｏ）−、−Ｃ（Ｓ）−により中断されていることができ且つ−ＯＨで置換されていることができる。
【０２１４】
好ましくは、Ｒ１９は１価もしくは２価の直鎖状、環状もしくは分枝鎖状Ｃ１−Ｃ２５炭化水素基であり、それは−Ｏ−、−ＮＨ−、−Ｃ（Ｏ）−、−Ｃ（Ｓ）−により中断されていることができ且つ−ＯＨで置換されていることができる。
【０２１５】
本発明のいわゆる第３の態様において、Ｋはさらに好ましくは２価もしくは３価の直鎖状、環状もしくは分枝鎖状Ｃ３−Ｃ３０炭化水素基であり、それは−Ｏ−、−ＮＨ−、−ＮＲ１−、
【０２１６】
【化５３】
2004505145.tif 000041
【０２１７】
−Ｃ（Ｏ）−、−Ｃ（Ｓ）−により中断されていることができ且つ−ＯＨで置換されていることができ；さらにもっと好ましくは、Ｋは
【０２１８】
【化５４】
2004505145.tif 000042
【０２１９】
であり、
ここでＲ２０は上記で定義したとおりである。
【０２２０】
本発明のいわゆる第３の態様において、Ｒ２又はＲ１８は好ましくは直鎖状、環状もしくは分枝鎖状Ｃ１−Ｃ１８炭化水素基であり、それは−Ｏ−又は−Ｃ（Ｏ）−により中断されていることができ且つ−ＯＨで置換されていることができ且つアセチレン性又はオレフィン性であることができる。より好ましくは、Ｒ２又はＲ１８はＣ１−Ｃ６−アルキル、−ＣＨ２ＣＨ＝ＣＨ２、−ＣＨ２ＣＨ（ＯＨ）ＣＨ２ＯＣＨ２ＣＨ＝ＣＨ２、−ＣＨ２Ｃ≡ＣＨ、−Ｃ（Ｏ）ＣＨ３又は−Ｃ（Ｏ）ＣＨ２ＣＨ３である。
【０２２１】
好ましくは、Ｒ２１は対応する脂肪酸に由来する非置換Ｃ５−Ｃ１７炭化水素基であるか、又はヒドロキシル化Ｃ３−Ｃ１７基を含有し、ヒドロキシル化カルボン酸、好ましくはサッカリドカルボン酸に由来する。
【０２２２】
かくしてＲ２１は、例えば
【０２２３】
【化５５】
2004505145.tif 000043
【０２２４】
である。
【０２２５】
本発明のいわゆる第３の態様において、ｍは好ましくは２〜１００、特に好ましくは２〜５０であり、ｎは０〜１００、好ましくは０〜８０、特に好ましくは１０〜８０であり、ｑは１〜５０、好ましくは２〜５０、特に好ましくは２〜２０であり、さらにもっと好ましくはｑは２〜１０であり、ｒは０〜１００、好ましくは０〜５０、特に好ましくは０〜２０であり、さらにもっと好ましくはｒは０〜１０である。
【０２２６】
本発明のいわゆる第３の態様において記載されるポリシロキサン化合物は、第３級アミノ酸を含有し、Ｔ＝
【０２２７】
【化５６】
2004505145.tif 000044
【０２２８】
を有する一般的構造
−［Ｋ−Ｓ−Ｋ−Ｔ］ｍ−
［式中、Ｋ、Ｓ、Ｒ１０及びｍは上記で示した意味を有する］
のものであるポリマーを、一般的構造
ＯＨ［ＣＨ２ＣＨ２Ｏ］ｑ−［ＣＨ２ＣＨ（ＣＨ３）Ｏ］ｒＲ２
［式中、ｑ、ｒ及びＲ２は上記で示した意味を有する］
のアルキレンオキシド誘導体に由来し、第４級アンモニウム化合物に変換されたカルボキシルハロ酸エステルを用いて転換することにより好適に製造され得、カルボキシルハロ酸エステルのモル量は第３級アミノ官能基のモル量の５％である。
【０２２９】
これにおいて、カルボキシルハロ酸エステルのモル量は好ましくは第３級アミノ官能基のモル量の２５％、より好ましくは５０％、特に好ましくは７０％の量である。
【０２３０】
好ましくは、等モル量のカルボキシルハロ酸エステルが用いられる。
【０２３１】
Ｔ＝
【０２３２】
【化５７】
2004505145.tif 000045
【０２３３】
を有する一般的構造
−［Ｋ−Ｓ−Ｋ−Ｔ］ｍ−
［式中、Ｋ、Ｓ、Ｒ１０及びｍは上記で示した意味を有する］
の、第３級アミノ官能基を有するポリマーの製造は、第２級アミノ官能基を含有し、Ｎ−メチルアリルアミン又はＣＨ２＝ＣＨＣＨ２ＯＣＨ２ＣＨ（ＯＨ）ＣＨ２ＮＨＣＨ３より成る群からのものである不飽和構造を、一般的構造
【０２３４】
【化５８】
2004505145.tif 000046
【０２３５】
［式中、Ｒ１及びｎは上記で示した意味を有する］
の、及び一般式
【０２３６】
【化５９】
2004505145.tif 000047
【０２３７】
［式中、Ｒ１及びｎは上記で示した意味を有する］
のα，ωＳｉ−Ｈ官能基化シロキサンを用いてハロゲン化アルケン、不飽和カルボキシルハロ酸エステル及びエポキシ−官能基性アルケンのヒドロシリル化を介して転換される反応性アルキル化シロキサン中間生成物を含有する抽出されたα，ω第２級アミノ−修飾シロキサンのα，ωＳｉ−Ｈ官能基化シロキサンを用いてヒドロシリル化することを介するアルキル化を介して好適に成され、ここで第２級アミノ基対アルキル化基の化学量論は１：１である。
【０２３８】
より好ましくは、第３級アミノ官能基を含有し、Ｋ、Ｓ、Ｒ１０及びｍが上記で示した意味を有する一般式（ＩＩＩ）又は（ＩＩＩ’）のポリマーの製造は、ハロゲン化アルケン、不飽和カルボキシルハロ酸エステル及びエポキシ−官能基性アルケンを、一般的構造
【０２３９】
【化６０】
2004505145.tif 000048
【０２４０】
のα，ωＳｉ−Ｈ官能基化シロキサンを用いてヒドロシリル化することを介して製造される反応性アルキル化シロキサン中間生成物を用いて、メチルアミンのような第１級アミンをアルキル化することを介して行われ、ここで第１級アミン対アルキル化基の化学量論は１：２である。
【０２４１】
好ましくは、アリルクロリド及びアリルブロミドがハロゲン化アルケンとして用いられる。
【０２４２】
不飽和カルボキシルハロ酸エステルとして、クロロ酢酸アリルエステル、クロロ酢酸プロパルギルエステル、３−クロロプロピオン酸アリルエステル及び３−クロロプロピオン酸プロパルギルエステルより成る群からのものが好適に用いられる。
【０２４３】
ビニルシクロヘキセンオキシド及びアリルグリシドエーテルがエポキシ官能基性アルケンとして好適に用いられる。
【０２４４】
さらに、第３級アミノ官能基を含有し、Ｋ、Ｓ、Ｒ１０及びｍが上記で示した意味を有する一般式（ＩＩＩ）又は（ＩＩＩ’）のポリマーは、一般的構造
【０２４５】
【化６１】
2004505145.tif 000049
【０２４６】
のα，ωＳｉ−Ｈ官能基化シロキサンを用いる二官能基性第２級アミン又は対応する第２級アミノ−官能基性アミノアミドのアルキル化を介して好適に製造され、ここで第２級アミノ基対アルキル化基の化学量論は１：１である。
【０２４７】
本発明のいわゆる第３の態様のポリシロキサン化合物の製造に関する上記の態様において、カルボキシルハロ酸エステルは一般的組成
ＨＯ［ＣＨ２ＣＨ２Ｏ］ｑ−［ＣＨ２ＣＨ（ＣＨ３）Ｏ］ｒＲ２
［式中、ｑ、ｒ及びＲ２は上記で示した意味を有する］
の低分子量オリゴマー性及びポリマー性アルキレンオキシドに基づき、そしてジエチレングリコール、トリエチレングリコール、テトラエチレングリコール、３００〜１，０００ｇ／モルのモル重量、好ましくは４００、６００及び８００ｇ／モル（４００〜８００ｇ／モル）のモル重量を有するオリゴエチレングリコールならびにジプロピレングリコールの対応するモノ置換誘導体が用いられる。
【０２４８】
本発明の１つの特定の態様（下記では本発明のいわゆる第４の態様と呼ぶ）は、一般式（ＩＶ）：
−［Ｎ４−Ｋ−Ｓ−Ｋ−Ｎ４−Ａ−Ｅ−Ａ’］ｍ−又は
−［Ｎ４−Ｋ−Ｓ−Ｋ−Ｎ４−Ａ’−Ｅ−Ａ］ｍ−　　　　　（ＩＶ）
［式中、ｍ、Ｋ、Ｓ、−Ａ−Ｅ−Ａ’−及び−Ａ’−Ｅ−Ａ−は上記で定義したとおりであり、
Ｎ４は少なくとも１つの第４級アンモニウム基を含有する有機基であり、一般式
【０２４９】
【化６２】
2004505145.tif 000050
【０２５０】
のものであり、
ここでＲ１２は１価もしくは２価の直鎖状、環状もしくは分枝鎖状Ｃ１−Ｃ２０炭化水素基であり、それは−Ｏ−、−ＮＨ−、−Ｃ（Ｏ）−、−Ｃ（Ｓ）−により中断されていることができ且つ−ＯＨで置換されていることができ、
Ｒ１３はＲ１２の意味を有することができるか、あるいはＫ又はＲ１２への共有単結合を示すことができ、基Ｒ１２及びＲ１３は互いに同一もしくは異なることができる］のポリシロキサン化合物により示される。
【０２５１】
好ましくは、本発明の第４の態様のポリシロキサン化合物は、一般式（ＩＶ’）
−［Ｎ４−Ｋ−Ｓ−Ｋ−Ｎ４−Ａ−Ｅ−Ａ］ｍ−　　　　　（ＩＶ’）
［式中、ｍ＝２〜５００であり、
Ｓ＝
【０２５２】
【化６３】
2004505145.tif 000051
【０２５３】
であり、
ここで
Ｒ１＝Ｃ１−Ｃ２２アルキル、Ｃ１−Ｃ２２フルオロアルキル又はアリールであり、
ｎ＝０〜１，０００であり
Ｋは２価もしくは３価の直鎖状、環状もしくは分枝鎖状Ｃ２−Ｃ２０炭化水素基を示し、それは−Ｏ−、−ＮＨ−、−ＮＲ１−、
【０２５４】
【化６４】
2004505145.tif 000052
【０２５５】
−Ｃ（Ｏ）−、−Ｃ（Ｓ）−により中断されていることができ且つ−ＯＨで置換されていることができ、
Ｎは第４級アンモニウム構造
【０２５６】
【化６５】
2004505145.tif 000053
【０２５７】
であり、
ここでＲ１２は１価もしくは２価の直鎖状、環状もしくは分枝鎖状Ｃ１−Ｃ２０炭化水素基であり、それは−Ｏ−、−ＮＨ−、−Ｃ（Ｏ）−、−Ｃ（Ｓ）−により中断されていることができ且つ−ＯＨで置換されていることができ、
Ｒ１３＝Ｒ１２であるか又はＫもしくはＲ１２との共有単結合を示し、
Ａ＝−ＣＨ２Ｃ（Ｏ）Ｏ−、−ＣＨ２ＣＨ２Ｃ（Ｏ）Ｏ−又は−ＣＨ２ＣＨ２ＣＨ２Ｃ（Ｏ）Ｏ−であり、
Ｅ＝構造
−［ＣＨ２ＣＨ２Ｏ］ｑ−［ＣＨ２ＣＨ（ＣＨ３）Ｏ］ｒ−
のポリアルキレンオキシド単位であり、
ｑ＝１〜２００であり、
ｒ＝０〜２００である］
のアルキレンオキシド−修飾ポリ第４級ポリシロキサンである。
【０２５８】
本発明のこのいわゆる第４の態様のより好ましい態様を、上記で挙げた式（ＩＶ）及び／又は（ＩＶ’）のポリシロキサン化合物の製造法と一緒に下記に記載する。
【０２５９】
Ｋに関する３価の構造の可能性は、Ｋが分枝され得、その場合２つの結合を用いてＮ４の第４級化に関与できることを意味する。
【０２６０】
Ｒ１２に関する２価の構造の可能性は、これらの事例が環状系を形成する構造を含むことを意味し、その場合Ｒ１３はＲ１２への単結合である。
【０２６１】
Ｒ１２は好ましくは−ＣＨ３、−ＣＨ２ＣＨ３、−（ＣＨ２）２ＣＨ３、−（ＣＨ２）３ＣＨ３、−（ＣＨ２）５ＣＨ３、−ＣＨ２ＣＨ２ＯＨ、
【０２６２】
【化６６】
2004505145.tif 000054
【０２６３】
であり、
ここでＲ２２は直鎖状、環状もしくは分枝鎖状Ｃ１−Ｃ１８炭化水素基であり、それは−Ｏ−、−ＮＨ−、−Ｃ（Ｏ）−、−Ｃ（Ｓ）−により中断されていることができ且つ−ＯＨで置換されていることができる。
【０２６４】
上記のとおり、Ｒ１２及びＲ１３は一緒になって式
【０２６５】
【化６７】
2004505145.tif 000055
【０２６６】
の環状構造を形成することもできる。
【０２６７】
本発明のいわゆる第４の態様におけるＲ１の場合の好ましい意味に関し、前記の議論を参照されたい。
【０２６８】
好ましくは、Ｒ１２は１価もしくは２価の直鎖状、環状もしくは分枝鎖状Ｃ１−Ｃ１６炭化水素基であり、それは−Ｏ−、−ＮＨ−、−Ｃ（Ｏ）−、−Ｃ（Ｓ）−により中断されていることができ且つ−ＯＨで置換されていることができる。
【０２６９】
いわゆる第４の態様において、Ｋは好ましくは２価もしくは３価の直鎖状、環状もしくは分枝鎖状Ｃ３−Ｃ１６炭化水素基であり、それは−Ｏ−、−ＮＨ−、−ＮＲ１−、
【０２７０】
【化６８】
2004505145.tif 000056
【０２７１】
−Ｃ（Ｏ）−、−Ｃ（Ｓ）−により中断されていることができ且つ−ＯＨで置換されていることができ；特に好ましくは、Ｋは
【０２７２】
【化６９】
2004505145.tif 000057
【０２７３】
である。
【０２７４】
好ましくは、Ｒ２２は対応する脂肪酸に由来する非置換Ｃ５−Ｃ１７炭化水素基であるか、あるいはまたヒドロキシル化Ｃ３−Ｃ１７基を含有し、それはヒドロキシル化カルボン酸、好ましくはサッカリドカルボン酸に由来することができる。
【０２７５】
より好ましくは、Ｒ２２は：
【０２７６】
【化７０】
2004505145.tif 000058
【０２７７】
である。
【０２７８】
ｍは好ましくは２〜１００、特に好ましくは２〜５０である。ｎは０〜１００、好ましくは０〜８０、特に好ましくは１０〜８０である。ｑは１〜５０、好ましくは２〜５０、特に好ましくは２〜２０であり、さらにもっと好ましくはｑは２〜１０である。ｒは０〜１００、好ましくは０〜５０、特に好ましくは０〜２０であり、さらにもっと好ましくはｒは０〜１０である。
【０２７９】
本発明の範囲内で、上記で用いられた「Ｃ１−Ｃ２２アルキル又はＣ１−Ｃ３０炭化水素基」という用語は、１〜２２個の炭素原子又は１〜３０個の炭素原子を有する脂肪族炭素−水素化合物を意味し、それらは直鎖状もしくは分枝鎖状であることができる。例はメチル、エチル、プロピル、ｎ−ブチル、ペンチル、ヘキシル、ヘプチル、ノニル、デシル、ウンデシル、イソ−プロピル、ネオペンチル及び１，２，３トリメチルヘキシルである。
【０２８０】
本発明の範囲内で、上記で用いられた「Ｃ１−Ｃ２２フルオロアルキル」という用語は、１〜２２個の炭素原子を有し、直鎖状もしくは分枝鎖状であることができ且つ少なくとも１つのフッ素原子により置換されている脂肪族炭素−水素化合物を意味する。例はモノフルオロメチル、モノフルオロエチル、１，１，１−トリフルオロエチル、ペルフルオロエチル、１，１，１−トリフルオロプロピル及び１，２，２−トリフルオロブチルである。
【０２８１】
本発明の範囲内で、「アリール」という用語は、それが上記で用いられた場合、非置換フェニル又はＯＨ、Ｆ、Ｃｌ、ＣＦ３、Ｃ１−Ｃ６アルキル、Ｃ１−Ｃ６アルコキシ、Ｃ３−Ｃ７シクロアルキル、Ｃ２−Ｃ６アルケニルもしくはフェニルにより置換されたモノもしくはポリ置換フェニルを意味する。該用語はナフチルも意味することができる。
【０２８２】
本発明のいわゆる第４の態様のポリシロキサン化合物は、α，ω位に第３級アミノ基を有するシロキサン誘導体を、α，ω位にカルボキシルハロ酸エステル官能基を含有するアルキレンオキシドと、シロキサン対カルボキシルハロ酸エステルの等モル比で反応させることにより好適に製造され得る。
【０２８３】
好ましくは、α，ω位に第３級アミノ基を有するシロキサン誘導体は、第３級アミノ基を含有する不飽和構造及び一般的構造
【０２８４】
【化７１】
2004505145.tif 000059
【０２８５】
［式中、Ｒ１及びｎは上記で示した意味を有する］
のα，ωＳｉ−Ｈ官能基化シロキサンのヒドロシリル化を介して製造され得る。
【０２８６】
さらに、α，ω位に第３級アミノ基を有するシロキサン誘導体を、ハロゲン化アルケン、不飽和ハロゲンカルボン酸エステル及びエポキシ−官能基性アルケンの、一般的構造
【０２８７】
【化７２】
2004505145.tif 000060
【０２８８】
［式中、Ｒ１及びｎは上記で示した意味を有する］
のα，ωＳｉ−Ｈ官能基化シロキサンを用いるヒドロシリル化ならびに続くＮ，Ｎ−ジアルキルアミン、環状第２級アミン、第２級アミノ官能基を含有するアミノアミド及び第２級−第３級ジアミンより成る群からの、第２級アミノ官能基を含有する化合物のアルキル化を含む２−段階法において転換することができる。
【０２８９】
アリルクロリド及びアリルブロミドが本明細書においてハロゲン化アルケンとして好適に用いられる。
【０２９０】
不飽和カルボキシルハロ酸エステルとして、クロロ酢酸アリルエステル、クロロ酢酸プロパルギルエステル、３−クロロプロピオン酸アリルエステル及び３−クロロプロピオン酸プロパルギルエステルより成る群からのものが好適に用いられる。
【０２９１】
ビニルシクロヘキセンオキシド及びアリルグリシドエーテルがエポキシ官能基性アルケンとして好適に用いられる。
【０２９２】
ジメチルアミン、ジエチルアミン、ジブチルアミン、ジエタノールアミン及びＮ−メチルグルカミンがＮ，Ｎ−ジアルキルアミンとして好適に用いられる。
【０２９３】
モルホリン及びピペリジンが環状第２級アミンとして好適に用いられる。
【０２９４】
ラクトン、好ましくはγ−ブチロラクトン、グルコン酸−δ−ラクトン及びグルコピラノシルアラボン酸ラクトンを用いるジエチレントリアミン又はジプロピレントリアミンの転換生成物が、第２級アミノ官能基含有アミノアミドとして好適に用いられる。
【０２９５】
α，ω−カルボキシルハロ酸エステルとして、一般的組成
ＨＯ［ＣＨ２ＣＨ２Ｏ］ｑ−［ＣＨ２ＣＨ（ＣＨ３）Ｏ］ｒＲ２
［式中、ｑ、ｒ及びＲ２は請求項１において開示された意味を有する］
の低分子量オリゴマー性及びポリマー性アルキレンオキシドに基づくものならびにジエチレングリコール、トリエチレングリコール、テトラエチレングリコール又は３００〜１，０００ｇ／モルのモル重量を有するオリゴエチレングリコール及びジプロピレングリコールより成る群からのモノ置換誘導体が好適に用いられ；より好ましくは約４００、６００及び８００ｇ／モル（４００〜８００ｇ／モル）のモル重量を有するオリゴエチレングリコールの群からのものが用いられる。
【０２９６】
かくして本発明の第４の態様において特定される化合物の合成のために、一般的構造
【０２９７】
【化７３】
2004505145.tif 000061
【０２９８】
のα，ωＳｉ−Ｈ官能基化シロキサンが用いられ、式中、Ｒ１及びｎは上記で示した意味を有する。それらを商業的に入手できない場合は、これらのシロキサンを既知の方法を介して、例えば平衡化を介して製造することができる（Ｓｉｌｉｃｏｎｅ，Ｃｈｅｍｉｅ　ｕｎｄ　Ｔｅｃｈｎｏｌｏｇｉｅ，Ｖｕｌｋａｎ　Ｖｅｒｌａｇ，Ｅｓｓｅｎ　１９８９，ｐｐ　８２−８４）。
【０２９９】
続く第３級アミノ官能基の導入は、例えば２つの方法で行われ得る。一方では、第３級アミノ官能基を含有する不飽和構造、例えばＮ，Ｎ−ジメチルアリルアミンをヒドロシリル化を介して直接シロキサンに結合させることができる。この方法は当該技術分野において一般的に既知であり、Ｂ．Ｍａｒｃｉｎｉｅｃ，Ｃｏｍｐｒｅｈｅｎｓｉｖｅ　Ｈａｎｄｂｏｏｋ　ｏｎ　Ｈｙｄｒｏｓｉｌｙｌａｔｉｏｎ，Ｐｅｒｇａｍｏｎ　Ｐｒｅｓｓ，Ｏｘｆｏｒｄ　１９９２，ｐｐ　１２２−１２４に記載されている。
【０３００】
他方では、最初にヒドロシリル化を介して反応性中間生成物を生成させるのが好ましく、次いでそれを続く段階においてアミノ構造に転換することができる。反応性中間段階の生成のための適した出発材料にはハロゲン化アルケン、好ましくはアリルクロリド及びアリルブロミドより成る群からのもの；不飽和カルボキシルハロ酸エステル、好ましくはクロロ酢酸アリルエステル、クロロ酢酸プロパルギルエステル、３−クロロプロピオン酸アリルエステル及び３−クロロプロピオン酸プロパルギルエステルより成る群からのもの；ならびにエポキシ−官能基性アルケン、例えばビニルシクロヘキセンオキシド及びアリルグリシドエーテルが含まれる。上記で挙げた群の材料からの代表的例を用いるヒドロシリル化の一般的な方法も当該技術分野において既知である（Ｂ．Ｍａｒｃｉｎｉｅｃ，Ｃｏｍｐｒｅｈｅｎｓｉｖｅ　Ｈａｎｄｂｏｏｋ　ｏｎ　Ｈｙｄｒｏｓｉｌｙｌａｔｉｏｎ，Ｐｅｒｇａｍｏｎ　Ｐｒｅｓｓ，Ｏｘｆｏｒｄ　１９９２，ｐｐ　１１６−１２１，１２７−１３０，１３４−１３７，１５１−１５５）。
【０３０１】
続く段階に、反応性中間段階を次いで第２級アミノ官能基を有する化合物と反応させることができる。適した代表的例はＮ，Ｎ−ジアルキルアミン、好ましくはジメチルアミン、ジエチルアミン、ジブチルアミン、ジエタノールアミン及びＮ−メチルグルカミンより成る群からのもの又は環状第２級アミン、例えばモルホリン及びピペリジン；第２級アミノ官能基を有するアミノアミド、例えばγ−ブチロラクトン、グルコン酸−δ−ラクトン及びグリコピラノシルアラボン酸ラクトン（ｇｌｙｃｏｐｙｒａｎｏｓｙｌａｒａｂｏｎｉｃ ａｃｉｄ ｌａｃｔｏｎｅ）（ＤＥ−ＯＳ　４３１８５３６、実施例１１ａ、１２ａ及び１３ａに記載されているような）のようなラクトンを用いるジエチレントリアミン又はジプロピレントリアミンの転換生成物ならびに第２級−第３級ジアミン、例えばＮ−メチルピペラジンである。
【０３０２】
第２級−第３級ジアミンを用いる場合には、好ましくはエポキシド誘導体を反応におけるパートナーとして用いるべきであり、それはこの方法でさらに費用をかけずに第３級アミノ官能基のアルキル化を排除できるからである。
【０３０３】
アルキレンオキシドブロックの導入は対応するアルキレンオキシドのα，ω−カルボキシルハロ酸エステルを介して行われる。好ましい出発材料は一般的組成
ＨＯ［ＣＨ２ＣＨ２Ｏ］ｑ−［ＣＨ２ＣＨ（ＣＨ３）Ｏ］ｒＨ
［式中、ｑ及びｒは上記で示した意味を有する］
の低分子量オリゴマー性及びポリマー性アルキレンオキシドである。好ましい代表的例はジエチレングリコール、トリエチレングリコール、テトラエチレングリコール、３００〜１，０００ｇ／モルのモル重量を有する、好ましくは約４００、６００及び８００ｇ／モル（４００〜８００ｇ／モル）のモル重量を有するオリゴエチレングリコールならびにジプロピレングリコールである。
【０３０４】
エステル化は当該技術分野において既知の方法で（Ｏｒｇａｎｉｋｕｍ，Ｏｒｇａｎｉｓｃｈ−ｃｈｅｍｉｓｃｈｅｓ　Ｇｒｕｎｄｐｒａｋｔｉｋｕｍ，１７ｔｈ　Ｅｄｉｔｉｏｎ，ＶＥＢ　Ｄｅｕｔｓｃｈｅｒ　Ｖｅｒｌａｇ　ｄｅｒ　Ｗｉｓｓｅｎｓｃｈａｆｔｅｎ，Ｂｅｒｌｉｎ　１９８８，ｐｐ　４０２−４０８）、Ｃ２−Ｃ４ハロゲンカルボン酸、それらの無水物又は酸クロリドとの反応を介して行われる。
【０３０５】
α，ω位に第３級アミノ基を有するシロキサン誘導体及びアルキレンオキシドのα，ωカルボキシルハロ酸エステル誘導体は好ましくは等モル量で反応させられる。この方法で、シロキサン及びアルキレンオキシドブロックが第４級アンモニウム官能基を介して互いに結合している生成物を合成することができる。
【０３０６】
例えば適切に置換されたピペラジン環の選択的導入を用い、１つの第３級及び１つの第４級窒素原子をそれらのポリマー構造中に有する位置選択的生成物を合成することができる。
【０３０７】
α，ωカルボキシルハロ酸エステルの過剰分は架橋を生じ、残る第３級アミノ官能基の初期第４級化から生ずる粘度における対応する向上を伴う。α，ω−アミノシロキサンの少量の過剰分は重合度を低下させ、かくして対応する粘度における低下に導く。
【０３０８】
異なる鎖長の数種のシロキサン成分及び／又はアルキレンオキシド誘導体を互いに反応させ、同時に所望の全体的化学量論比を保持することは本発明の範囲内である。従って例えば単独のシロキサン成分を用いて、あるいは意図的に数種のシロキサン成分を混合することにより、所望のシロキサン鎖長を確立する可能性が存在する。同様に、モノモダル、ビモダルもしくはポリモダル分散の形態における有利な平均アルキレンオキシドブロック長を生ずることも可能である。
【０３０９】
アニオンとして、第４級化の間に生成するハロゲニドイオン、特にクロリドイオンが好適に用いられる。しかしながら、イオン交換を使用して他のアニオンを用いることもできる。アニオンの可能な例にはカルボキシレート、スルホネート、サルフェート、ポリエーテルカルボキレート及びポリエーテルサルフェートより成る群からのものが含まれる。
【０３１０】
第４級化反応は好ましくは極性有機溶媒中で行われる。適した溶媒はアルコール類、グリコール類、ケトン類、エステル類、エーテル類及びニトロ化合物より成る群からのものである。溶媒の選択は本質的に反応パートナーの溶解度及び所望の反応温度に基づく。
【０３１１】
アルコールの群に関し、メタノール、エタノール、ｉ−プロパノール及びｎ−ブタノールが例である。グリコールの群に関し、エチレングリコール、ジエチレングリコール、トリエチレングリコール、上記で挙げたグリコールのメチル−、エチル−及びブチルエーテル、１，２−プロピレングリコール及び１，３−プロピレングリコールが可能な例である。ケトンの群には例えばアセトン又はメチルエチルケトンが含まれる。エステルの群に関し、酢酸エチル、酢酸ブチル及び酢酸２−エチル−ヘキシルが例として提示される。エーテルの群にはテトラヒドロフラン及び他の類似のエーテルが含まれる。ニトロメタンの群にはニトロメタン又はニトロエタンの群からのものが含まれる。
【０３１２】
反応は２０℃〜１３０℃、好ましくは４０℃〜１００℃の範囲内で行われる。
【０３１３】
本発明の１つの特定の態様（下記では本発明の第５の態様と呼ぶ）は、一般式（Ｖ）：
［−Ｎ５−Ｆ１−Ｎ５−Ｙ−］ｍ　　　　　（Ｖ）
［式中、
Ｙは式
−Ｋ−Ｓ−Ｋ−
及び
−Ａ−Ｅ−Ａ’−又は−Ａ’−Ｅ−Ａ−
の基であり、
ここでｍ、Ｋ、Ｓ、−Ａ−Ｅ−Ａ’−及び−Ａ’−Ｅ−Ａ−は上記で定義されたとおりであり、基Ｋ、Ｓ、−Ａ−Ｅ−Ａ’−及び−Ａ’−Ｅ−Ａ−は一般式（Ｖ）のポリシロキサン化合物内で互いに同一もしくは異なることができ、一般式（Ｖ）のポリシロキサン化合物中における基−Ｋ−Ｓ−Ｋ−及び基−Ａ−Ｅ−Ａ’−又は−Ａ’−Ｅ−Ａ−のモル比は１００：１〜１：１００であり、
Ｎ５は一般式
【０３１４】
【化７４】
2004505145.tif 000062
【０３１５】
のアンモニウム基であり、
ここで
Ｒ２３は水素、１価もしくは２価の直鎖状、環状もしくは分枝鎖状Ｃ１−Ｃ２０炭化水素基を示し、それは−Ｏ−、−ＮＨ−、−Ｃ（Ｏ）−、−Ｃ（Ｓ）−により中断されていることができ且つ−ＯＨで置換されていることができ、
Ｒ２４は水素、１価の直鎖状、環状もしくは分枝鎖状Ｃ１−Ｃ２０炭化水素基を示し、それは−Ｏ−、−ＮＨ−、−Ｃ（Ｏ）−、−Ｃ（Ｓ）−により中断されていることができ且つ−ＯＨで置換されていることができるか、あるいは２価の基Ｒ２３への共有単結合を示し、基−Ｎ５−Ｆ１−Ｎ５−内ならびにポリシロキサン化合物中で基Ｒ２３及びＲ２４は互いに同一もしくは異なることができ、
Ｆ１＝２価の直鎖状、環状もしくは分枝鎖状炭化水素基を示し、それは−Ｏ−、−ＮＨ−、
【０３１６】
【化７５】
2004505145.tif 000063
【０３１７】
−Ｃ（Ｏ）−、−Ｃ（Ｓ）−により、又は基Ｅにより中断されていることができ、ここでＥは上記で定義したとおりであり且つここでＮ５及びＦ１の大部分は互いに同一もしくは異なることができる］
のポリシロキサン化合物により示される。
【０３１８】
一般式（Ｖ）のポリシロキサン化合物中の基−Ｋ−Ｓ−Ｋ−及び基−Ａ−Ｅ−Ａ’−又は−Ａ’−Ｅ−Ａ−のモル比は１００：１〜１：１００にある。このモル比は下記に示すとおり、親化合物のモル比、特に本発明において好適に用いられるα，ω−ハロゲンカルボン酸ポリアルキレンオキシドエステル化合物及びポリシロキサン−ビスエポキシド化合物の比の選択を介して制御され得る。生成物の性質は本質的に、用いられる親材料の比率及びその中に含有されるポリアルキレンオキシド又はポリシロキサンブロックの長さに依存する。
【０３１９】
本発明のいわゆる第５の態様の好ましい態様において、Ｋは少なくとも４つの炭素原子を有する２価の炭化水素基であり、それは１つのヒドロキシ基を含有し、１つの酸素原子により中断されていることができる。
【０３２０】
本発明のいわゆる第５の態様の１つの好ましい態様において、Ｆ１は２価の直鎖状、環状もしくは分枝鎖状Ｃ２−Ｃ３０炭化水素基を示し、それは−Ｏ−、−ＮＨ−、
【０３２１】
【化７６】
2004505145.tif 000064
【０３２２】
−Ｃ（Ｏ）−、−Ｃ（Ｓ）−により、又は基Ｅにより中断されていることができ、ここでＥは上記で定義したとおりであり且つここで基Ｅから生ずる炭素原子はＣ２−Ｃ３０炭化水素基の２〜３０個の炭素原子の中に数えられない。
【０３２３】
本発明のいわゆる第５の態様のさらに別の好ましい態様において、
−Ｎ５−Ｆ１−Ｎ５−
は式：
【０３２４】
【化７７】
2004505145.tif 000065
【０３２５】
の基であり、
式中、
Ｒ２５は１価もしくは２価の直鎖状、環状もしくは分枝鎖状Ｃ１−Ｃ２０炭化水素基であり、それは−Ｏ−、−ＮＨ−、−Ｃ（Ｏ）−、−Ｃ（Ｓ）−により中断されていることができ且つ−ＯＨで置換されていることができ、特に好ましくはメチルであり、
Ｒ２６は１価の直鎖状、環状もしくは分枝鎖状Ｃ１−Ｃ２０炭化水素基を示し、それは−Ｏ−、−ＮＨ−、−Ｃ（Ｏ）−、−Ｃ（Ｓ）−により中断されていることができ且つ−ＯＨで置換されていることができ、特に好ましくはメチルを示すか、あるいは２価の基Ｒ２５への共有単結合を示し且つ基Ｒ２５及びＲ２６は基−Ｎ５−Ｆ１−Ｎ５−内及びポリシロキサン化合物中で互いに同一もしくは異なることができ、
Ｆ２＝２価の直鎖状、環状もしくは分枝鎖状炭化水素基であり、それは−Ｏ−、−ＮＨ−、
【０３２６】
【化７８】
2004505145.tif 000066
【０３２７】
−Ｃ（Ｏ）−、−Ｃ（Ｓ）−により中断されていることができる。
【０３２８】
さらにもっと好ましい態様において、Ｆ２は分枝鎖状、好ましくは直鎖状のＣ１−Ｃ６アルカンジイル基であり、ここで１，６−ヘキサンジイル（もしくはヘキサメチレン）基が好ましい。
【０３２９】
本発明のいわゆる第５の態様のさらに別の好ましい態様において、
−Ｎ５−Ｆ１−Ｎ５−
は式：
【０３３０】
【化７９】
2004505145.tif 000067
【０３３１】
の基であり、
式中、
Ｒ２７及びＲ２８はそれぞれ水素、Ｃ１−Ｃ６アルキル又はヒドロキシ（Ｃ１−Ｃ６）アルキル、好ましくは水素、メチル又は−ＣＨ２ＣＨ２ＯＨであり、
Ｆ３は２価の直鎖状、環状もしくは分枝鎖状炭化水素基であり、それは基−Ｅ−により中断されており、ここでＥは上記で定義したとおりであり、
Ｆ３は特に好ましくは式
−Ｄ−Ｅ−Ｄ−
の基であり、ここでＥは上記で定義したとおりであり、Ｄは単結合又は直鎖状もしくは分枝鎖状Ｃ１−Ｃ６アルカンジイル基であり、但しＤは、それが基Ｅの末端酸素原子に結合している場合は単結合ではない。
【０３３２】
好ましくは、基−Ｄ−Ｅ−Ｄ−は式
−Ｄ−（ＯＣＨ２ＣＨ２）ｖ（ＯＣＨ２ＣＨ（ＣＨ３））ｗ−Ｏ−Ｄ−
の基により示され、
式中、Ｄは直鎖状もしくは分枝鎖状Ｃ１−Ｃ６アルカンジイル基であり、ｒ及びｑは上記で定義したとおりである。基−Ｄ−（ＯＣＨ２ＣＨ２）ｑ（ＯＣＨ２ＣＨ（ＣＨ３））ｒ−Ｏ−Ｄ−において、エチレンオキシド及びプロピレンオキシド単位はいずれの方法でも、例えば統計的コポリマー単位として又はブロックコポリマー単位として配置され得る。
【０３３３】
ｖは好ましくは１〜１００、より好ましくは１〜７０、さらにもっと好ましくは１〜４０である。
【０３３４】
ｗは好ましくは０〜１００、より好ましくは０〜７０、さらにもっと好ましくは０〜４０である。
【０３３５】
本発明のいわゆる第５の態様のさらに別の好ましい態様において、基
−Ｎ５−Ｆ１−Ｎ５−
は式：
【０３３６】
【化８０】
2004505145.tif 000068
【０３３７】
からの基及び式：
【０３３８】
【化８１】
2004505145.tif 000069
【０３３９】
からの基により示され、
式中、置換基はそれぞれ上記に記載した意味を有する。
【０３４０】
これは、一般式（Ｖ）のポリシロキサン化合物が２つの異なる型の基−Ｎ５−Ｆ１−Ｎ５−から成ることを意味する。
【０３４１】
この態様において、基
【０３４２】
【化８２】
2004505145.tif 000070
【０３４３】
のモル比は大体７０：３０〜９５：５、好ましくは８０：２０〜９０：１０となる。
【０３４４】
一般式（Ｖ）のポリシロキサン化合物は環状又は線状であることができる。化合物が線状の場合、末端基は製造において用いられ且つ下記に記載する二官能基性モノマーもしくはそれらの官能基化誘導体から、あるいは重合の間に遊離基連鎖停止剤として加えられるモノアミンから生ずる。モノアミン連鎖停止剤の使用から生ずる末端基は好ましくは、第４級化を介してもしくはプロトン化を介してアンモニウム基として存在する。
【０３４５】
本発明のいわゆる第５の態様のさらに別の好ましい態様において、Ｋは式
【０３４６】
【化８３】
2004505145.tif 000071
【０３４７】
の基により［示される］。
【０３４８】
本発明のいわゆる第５の態様において、ｑは好ましくは１〜５０、特に２〜５０、特に２〜２０そして最も特別には２〜１０の範囲内にあり、ｒは０〜１００、特に０〜５０、特に０〜２０そして最も特別には０〜１０の範囲内にある。
【０３４９】
本発明のいわゆる第５の態様において、単数もしくは複数のアンモニウム基から生ずるバッチの中和のための有機もしくは無機酸基は、無機基、例えばクロリド、ブロミド、ハイドロジエンサルフェート（ｈｙｄｒｏｇｅｎ　ｓｕｌｆａｔｅ）、サルフェート又は有機基、例えばアセテート、プロピオネート、オクタノエート、デカノエート、ドデカノエート、テトラデカノエート、ヘキサデカノエート、オクタデカノエート及びオレエートから好適に選ばれ、ここで上記で挙げたクロリド及びブロミドは好ましくはアミン基を用いるアルキルハロゲニド基の転換から生ずる。
【０３５０】
さらに、本発明の第５の態様のポリシロキサン化合物は、アミン塩としてプロトン化された形態で又はアミンとして存在する。
【０３５１】
本発明の第５の態様のポリシロキサン化合物は、最初に一般的構造
【０３５２】
【化８４】
2004505145.tif 000072
【０３５３】
のα，ωＳｉ−Ｈ官能基化シロキサンをヒドロシリル化触媒の存在下に且つ５０ｏ〜１５０℃の温度で、ＳｉＨ基に基づいて１．０〜１．５モルの末端オレフィン結合を有するアルケニル−エポキシドを用いて転換する方法を介して好適に製造され、ここでアルケニル−エポキシドは少なくとも４つの炭素原子を含有し、さらに非−環状エーテル基を含有していることができる。次いで必要なら過剰のオレフィン性エポキシドを除去し、反応生成物を１つのジアミン、例えば式
【０３５４】
【化８５】
2004505145.tif 000073
【０３５５】
の好ましいジアミン及び１つの、好ましくは式
Ｚ−Ａ−Ｅ−Ａ’−Ｚ又はＺ−Ａ−Ｅ−Ａ’−Ｚ
［式中、Ａ−Ｅ−Ａ’又はＡ’−Ｅ−Ａは上記で定義したとおりであり、Ｚは通常の求核性発生基（ｎｕｃｌｅｏｐｈｉｌｉｃ　ｏｒｉｇｉｎａｔｉｎｇ　ｇｒｏｕｐ）、好ましくはクロリド又はブロミドであり、但しＺは末端−ＣＨ２−に結合している］
のα，ωカルボキシルハロ酸エステルの混合物を用いて、酸の存在下に、４０ｏ〜１２０℃において転換し、ここでΣ（エポキシ基＋カルボキシルハロ酸エステル基）：第３級アミノ基のモル比は適切には大体１：１であり、エポキシ基：酸のモル比は適切には大体１：１である。
【０３５６】
これにおいて及びポリシロキサン化合物の製造のための下記に記載する方法において用いられ得る適した酸には、例えば適切には水溶液における有機もしくは無機酸、例えばハロゲン化水素酸、例えばフッ化水素酸、塩酸、臭化水素酸、硫酸、硝酸、リン酸、カルボン酸、例えばギ酸、酢酸、プロパン酸など、スルホン酸、ポリエーテルカルボン酸などが含まれる。好ましくはＣ１−Ｃ３０カルボン酸、特に好ましくはＣ１０−Ｃ１８カルボン酸が用いられる。ポリシロキサン化合物の性質をさらに用いられる酸の選択に基づいて修正することができる。
【０３５７】
一般的構造
【０３５８】
【化８６】
2004505145.tif 000074
【０３５９】
のα，ωＳｉ−Ｈ官能基化シロキサンの製造に関し、上記の態様を参照されたい。
【０３６０】
好ましくは式
Ｚ−Ａ−Ｅ−Ａ’−Ｚ又はＺ−Ａ−Ｅ−Ａ’−Ｚ
［式中、Ｚは好ましくは塩素、臭素である］
の好ましいα，ωカルボキシルハロ酸エステルの製造のための親材料は、好適には一般的組成
ＯＨ［ＣＨ２ＣＨ２Ｏ］ｑ−［ＣＨ２ＣＨ（ＣＨ３）Ｏ］ｒＨ
［式中、ｑ及びｒは上記で示した意味を有する］
の低分子量オリゴマー性及びポリマー性アルキレンオキシドである。好ましい代表的例はジエチレングリコール、トリエチレングリコール、テトラエチレングリコール、３００〜１，０００ｇ／モル、特に約４００、約６００及び約８００のモル重量を有するオリゴエチレングリコールならびにジプロピレングリコールである。
【０３６１】
エステル化は既知の方法を介して行われる。該方法の記述に関し、上記の態様を参照されたい。
【０３６２】
本発明の第５の態様のポリシロキサン化合物はさらに、最初に一般的構造
【０３６３】
【化８７】
2004505145.tif 000075
【０３６４】
のα，ωＳｉ−Ｈ官能基化シロキサンをヒドロシリル化触媒の存在下に５０〜１５０℃の温度で、ＳｉＨ基に基づいて１．０〜１．５モルの末端オレフィン結合を含有するアルケニルエポキシドを用いて転換し、ここでアルケニルエポキシドは少なくとも４つの炭素原子を含有し、非−環状エーテル基も含有していることができ；次いで必要なら過剰のオレフィン性エポキシドを除去し、反応生成物を酸の存在下に、４０ｏ〜１２０℃において、ジアミン、例えば式
【０３６５】
【化８８】
2004505145.tif 000076
【０３６６】
の好ましいジアミンならびに好ましくは式
Ｚ−Ａ−Ｅ−Ａ’−Ｚ又はＺ−Ａ−Ｅ−Ａ’−Ｚ
［式中、Ａ−Ｅ−Ａ’−及びＡ’−Ｅ−Ａは上記で定義したとおりであり、Ｚは典型的な求核性発生基、好ましくはクロリド又はブロミドであり、但しＺは末端−ＣＨ２−に結合している］
のα，ωカルボキシルハロ酸エステルの混合物を用いて、酸の存在下に、４０〜１２０ｏにおいて転換する方法を介して好適に製造され、ここでΣ（エポキシ基＋カルボキシルハロ酸エステル基）：Σ（第１級＋第２級＋第３級）アミノ基のモル比は適切には大体１：１であり、エポキシ基：酸のモル比は適切には大体１：１となる。
【０３６７】
本発明の第５の態様のポリシロキサン化合物の製造のための方法においては、種々のアミノ基を含有する種、α，ωカルボキシルハロ酸エステル及びアミノ基に当モルである量の酸を好ましくは一緒にバッチに加える。
【０３６８】
本発明の第５の態様のポリシロキサン化合物の製造のための方法のさらに別の好ましい態様では、最初にエポキシ誘導体、カルボキシルハロ酸エステル誘導体及び好ましくは式
【０３６９】
【化８９】
2004505145.tif 000077
【０３７０】
のジ−第３級アミンをエポキシ基に当量である量の酸の存在下で反応させ、その後、好ましくは第１級もしくは第２級アミノ基を含有し、好ましくは式
【０３７１】
【化９０】
2004505145.tif 000078
【０３７２】
のものであるアルキレンオキシド誘導体を反応混合物に加え、必要ならさらに当量点まで酸を添加する。
【０３７３】
本発明の第５の態様のポリシロキサン化合物の製造のための方法のさらに別の好ましい態様では、最初にカルボキシルハロ酸エステル誘導体及びジ−第３級アミン、好ましくは式
【０３７４】
【化９１】
2004505145.tif 000079
【０３７５】
のものを互いに反応させ、その後、必要なら第１級もしくは第２級アミノ基を含有し、好ましくは式
【０３７６】
【化９２】
2004505145.tif 000080
【０３７７】
のものであるアルケンオキシド誘導体の添加とともにエポキシ誘導体を反応混合物に、エポキシ基に当量である量の酸の存在下で加える。
【０３７８】
本発明の第５の態様のポリシロキサン化合物の製造のための方法のさらに別の好ましい態様では、全体的な化学量論比を保持しながらアルキレンオキシド−修飾ジアミンを部分的に三官能基性もしくは一官能基性アルキレンオキシド−修飾アミンにより置き換えることができる。
【０３７９】
本発明の第５の態様のポリシロキサン化合物の製造のための方法のさらに別の好ましい態様では、全体的な化学量論を保持しながらジ−第３級アミンを部分的に一官能基性第３級アミンにより置き換えることができる。
【０３８０】
本発明の第５の態様のポリシロキサン化合物の製造のための方法のさらに別の好ましい態様では、全体的な化学量論比を保持しながらα，ωカルボキシルハロ酸エステルを部分的に一官能基性カルボキシルハロ酸エステルにより置き換えることができる。
【０３８１】
本発明の第５の態様に従って用いられる、第１級及び第２級アミノ基を含有し且つ好ましくは式
【０３８２】
【化９３】
2004505145.tif 000081
【０３８３】
のものであるアルキレンオキシド誘導体は、例えば式
Ｈ（Ｒ２９）Ｎ−Ｄ−（ＯＣＨ２ＣＨ２）ｖ（ＯＣＨ２ＣＨ（ＣＨ３））ｗ−Ｏ−Ｄ−Ｎ（Ｒ２９）Ｈ
［式中、Ｄ、ｖ、ｗ及びＲ２９はＲ２７及びＲ２８の意味を有することができる］
により示され、Ｊｅｆｆａｍｉｎｅ（Ｈｕｎｔｓｍａｎ　Ｃｏｒｐ．）の名前の下に商業的に入手可能である。対応するジアミノ誘導体の使用が好ましいが、均整のとれた（ｐｒｏｐｏｒｔｉｏｎａｌ）架橋又はさらに連鎖停止が意図されている場合には類似の三官能基性もしくは一官能基性構造を部分的に用いることもできる。三官能基性の架橋性又は一官能基性の連鎖停止性アミノ誘導体の割合は、二官能基性誘導体の含有率の１０％、好ましくは５％特に１％の最大モル量になる。
【０３８４】
ジ−第３級アミンを相対的に一官能基性第３級アミンで置き換えることも上記に記載した態様の範囲内である。アミンの割合もジ−第３級アミンの含有率の１０％、好ましくは５％特に１％の最大モル量になる。
【０３８５】
α，ωカルボキシルハロ酸エステルを一官能基性カルボキシルハロ酸エステルで置き換えることも本発明の範囲内である。アミンの割合もα，ωカルボキシルハロ酸エステルの含有率の１０％、好ましくは５％特に１％の最大モル量になる。
【０３８６】
反応に関し、ポリシロキサン化合物の製造において用いられる酸を、第３級アミノ基の第４級化に必要な量より多く、カルボキシルハロ酸エステル誘導体によりアルキル化されたアミノ基の除去の後に残るすべてのアミノ基とのモル当量の点までバッチに加えることも本発明の範囲内である。これは、本発明において特定されるポリシロキサン化合物がアミノ基の構造に関して遊離のアミンとして又はアミン塩として存在できることを意味する。上記のとおり、態様の好ましい変形において、種々のアミノ基を含有する種をカルボキシルハロ酸エステル誘導体と一緒に、必要なら等モル量の酸を同時に添加してバッチに加えることができる。しかしながら、最初にエポキシ誘導体、カルボキシルハロ酸エステル誘導体及びジ−第３級アミンを、エポキシ基の量に当量である量の酸の存在下で反応させ、次いで必要なら第１級もしくは第２級アミノ基を含有するアルキレンオキシド誘導体を、必要ならアミノ基との当量点までの酸の添加とともに加えることも本発明の範囲内である。
【０３８７】
同様にカルボキシルハロ酸エステル誘導体及びジ−第３級アミンを反応させて親水性ブロックを形成し、後に反応混合物にエポキシ基の量に当量である量の酸の存在下でエポキシ誘導体を加え、必要なら第１級もしくは第２級アミノ基を含有するアルキレンオキシド誘導体を加えることもできる。
【０３８８】
個々の成分が加えられている時間の間に、生成しつつあるポリマーにおける逐次的分布（ｓｅｑｕｅｎｔｉａｌ　ｄｉｓｔｒｉｂｕｔｉｏｎ）が影響され得る（ｉｎｆｌｕｅｎｃｅｄ）。
【０３８９】
さらに、種々の鎖長の数種のシロキサン成分及び／又はアルキレンオキシド誘導体を、所望の全体的化学量論を保持しながら反応させることは本発明の範囲内である。これから、例えば単一のシロキサン成分の使用により、又は意図的な数種のシロキサン成分の混合物により、所望のシロキサン鎖長を作る可能性が伴う。同様に、モノモダル、ビモダルもしくはポリモダル分散の形態における有利な平均アルキレンオキシドブロック長を作ることが可能である。さらに、アルキレンオキシドの所望の割り当てをカルボキシルハロ酸エステル成分とアミノ成分の間で可変的に分布させることができる。
【０３９０】
第４級化及びアルキル化反応は好ましくは極性有機溶媒中で行われる。適した溶媒は例えばアルコール類、特にメタノール、エタノール、ｉ−プロパノール及びｎ−ブタノール；グリコール類、例えばエレチングリコール、ジエチレングリコール、トリエチレングリコール、上記で挙げたグリコール類のメチル−、エチル−及びブチルエーテル、１，２−プロピレングリコール及び１，３−プロピレングリコール；ケトン類、例えばアセトン及びメチルエチルケトン；エステル類、例えば酢酸エチル、酢酸ブチル及び酢酸２−エチル−ヘキシル；エーテル類、例えばテトラヒドロフラン；ならびにニトロ化合物、例えばニトロメタンである。溶媒の選択は本質的に反応パートナーの溶解度及び所望の反応温度に基づく。
【０３９１】
反応は好ましくは２０℃〜１５０℃、特に４０℃〜１００℃の範囲内で行われる。
【０３９２】
本発明はさらに、　皮膚及び毛髪のケアのための化粧品用調製物における、硬質表面を処理及びコーティングするための艶出し剤における、自動車及び他の硬質表面の、例えば機械洗浄に続く乾燥のための調製物における、編織布及び紡織繊維の仕上げのため、非−イオノゲン性もしくはアニオン性／非−イオノゲン性洗剤調製物を用いて編織布が洗濯された後に用いるための別の軟化剤として、非−イオン性もしくはアニオン性／非−イオン性界面活性剤に基づく編織布洗濯のための調製物中における軟化剤として、ならびに編織布のしわを予防するかもしくは除去するための手段としての上記のポリシロキサン化合物の使用に関する。
【０３９３】
本発明はさらに、編織布の初期仕上げにおいて用いるための洗濯−抵抗性親水性軟化剤としての上記のポリシロキサン化合物の使用に関する。
【０３９４】
本発明はさらに、ポリシロキサン化合物の少なくとも１つを、組成物において通常用いられる少なくとも１種の追加の成分と一緒に含有する組成物に関する。
【０３９５】
下記において、本発明のポリシロキサン化合物が有利に用いられ得るこれらの型の組成物の複数の典型的な例を示す：
これらの型の組成物における典型的な添加剤は、例えばＡ．Ｄｏｍｓｃｈ：Ｄｉｅ　ｋｏｓｍｅｔｉｓｃｈｅｎ　Ｐｒａｐａｒａｔｅ［Ｃｏｓｍｅｔｉｃ　Ｐｒｅｐａｒａｔｉｏｎｓ］Ｖｏｌ．Ｉ　ａｎｄ　ＩＩ，４ｔｈ　Ｅｄｉｔｉｏｎ，Ｖｅｒｌ．ｆｕｅｒ　ｃｈｅｍ．Ｉｎｄｕｓｔｒｉｅ［Ｐｕｂｌｉｓｈｅｒｓ　ｆｏｒ　ｔｈｅ　Ｃｈｅｍｉｃａｌ　Ｉｎｄｕｓｔｒｙ］，Ｈ．Ｚｉｏｌｋｏｗｓｋｙ　ＫＧ，Ａｕｇｓｂｕｒｇ及びｔｈｅ　Ｉｎｔｅｒｎａｔｉｏｎａｌ　Ｃｏｓｍｅｔｉｃ　Ｉｎｇｒｅｄｉｅｎｔ　Ｄｉｃｔｉｏｎａｒｙ　ａｎｄ　Ｈａｎｄｂｏｏｋ　７ｔｈ　Ｅｄ．１９９７　ｂｙ　Ｊ．Ａ．Ｗｅｎｎｉｎｇｅｒ，Ｇ．Ｎ．ＭｃＥｗｅｎ　Ｖｏｌ．１−４　ｂｙ　Ｔｈｅ　Ｃｏｓｍｅｔｉｃ，Ｔｏｉｌｅｔｒｙ　ａｎｄ　Ｆｒａｇｒａｎｃｅ　Ａｓｓｏｃｉａｔｉｏｎ　Ｗａｓｈｉｎｇｔｏｎ　ＤＣ中ならびにｈｔｔｐ：／／ｗｗｗ．ｃｏｓｍｅｔｉｃ−ｗｏｒｌｄ．ｃｏｍ／ｉｎｃｉ／Ｉｎｃｉａｌｆ．ｈｔｍの下に記載されている材料である。
アニオン性シャンプー
この調製物の例は基本的調製物としてのつもりである。アニオン性シャンプーは通常以下の成分を含有するが、これらに限られるわけではない：
アルキルサルフェート、アルキルエーテルサルフェート、ナトリウムラウリルサルフェート、ナトリウムラウリルエーテルサルフェート、アンモニウムラウリルサルフェート、アンモニウムラウリル−エーテルサルフェート、ＴＥＡ−ラウリルサルフェート、ＴＥＡ−ラウリル−エーテルサルフェート、アルキルベンゼンスルホネート、α−オレフィンスルホネート、パラフィンスルホネート、スルホスクシネート、Ｎ−アシルタウリド、サルフェート−グリセリド、サルフェート化アルカノールアミド、カルボキシレート塩、Ｎ−アシル−アミノ酸塩、シリコーンなど。
成分　　　　　　　　　　　　　　　　　　　　　　　　　％
アンモニウムラウリルサルフェート　　　　　　　１０．００〜３０．００
アンモニウムラウリルエーテルサルフェート　　　　５．００〜２０．００
コカミドプロピルベタイン　　　　　　　　　　　　０．００〜１５．００
ラウラミドＤＥＡ　　　　　　　　　　　　　　　　０．００〜５．００
コカミドＭｅａ　　　　　　　　　　　　　　　　　０．００〜５．００
ジメチコンコポリオール（ジメチルシロキサングリコールコポリマー）
０．００〜５．００
シクロペンタシロキサン　　　　　　　　　　　　　０．００〜５．００
本発明のポリシロキサン化合物　　　　　　　　　　０．５０〜５．００
ポリクォータニウム−１０（ｐｏｌｙｑｕａｔｅｒｎｉｕｍ−１０）
０．００〜２．００
防腐剤　　　　　　　　　　　　　　　　　　　　　０．００〜０．５０
芳香剤　　　　　　　　　　　　　　　　　　　　　０．００〜５．００
脱イオン水　　　　　　　　　　　　　　　　　　　１００％に十分な量
塩化ナトリウム　　　　　　　　　　　　　　　　　十分な量
非−イオン性シャンプー
この調製物の例は基本的調製物としてのつもりである。非−イオン性シャンプーは通常以下の成分を含有するが、これらに限られるわけではない：
モノアルカノールアミド、モノエタノールアミド、モノイソプロパノールアミド、ポリヒドロキシ誘導体、スクロースモノラウレート、ポリグリセリンエーテル、アミンオキシド、ポリエトキシル化誘導体、ソルビトール誘導体、シリコーンなど。
成分　　　　　　　　　　　　　　　　　　　　　　　　　　％
ラウラミドＤＥＡ　　　　　　　　　　　　　　１０．００〜３０．００
ラウラミドオキシド　　　　　　　　　　　　　　５．００〜２０．００
コカミドＭｅａ　　　　　　　　　　　　　　　　０．００〜５．００
ジメチコンコポリオール　　　　　　　　　　　　０．００〜５．００
本発明のポリシロキサン化合物　　　　　　　　　０．５０〜５．００
防腐剤　　　　　　　　　　　　　　　　　　　　０．００〜０．５０
芳香剤　　　　　　　　　　　　　　　　　　　　０．００〜５．００
脱イオン水　　　　　　　　　　　　　　　　　　１００％に十分な量
塩化ナトリウム　　　　　　　　　　　　　　　　十分な量
両性シャンプー
この調製物の例は基本的調製物としてのつもりである。この範囲の調製物は通常以下の成分を含有するが、これらに限られるわけではない：
Ｎ−アルキル−イミノジプロピオネート、Ｎ−アルキル−イミノプロピオネート、アミノ酸、アミノ酸誘導体、アミドベタイン、イミダゾリニウム誘導体、スルホベタイン、スルテイン（ｓｕｌｔａｉｎｅｓ）、ベタイン、シリコーンなど。
成分　　　　　　　　　　　　　　　　　　　　　　　　％
ＰＥＧ−８０−ソルビタンラウレート　　　　　　１０．００〜３０．００
ラウロアンフォグリシネート（Ｌａｕｒｏａｍｐｈｏｇｌｙｃｉｎａｔｅ）
０．００〜１０．００
コカミドプロピル−ヒドロキシスルテイン　　　　　０．００〜１５．００
ＰＥＧ−１５０−ジステアレート　　　　　　　　　０．００〜５．００
ラウリルエーテル−１３−カルボキシレート　　　　０．００〜５．００
本発明のポリシロキサン化合物　　　　　　　　　　０．５０〜５．００
芳香剤　　　　　　　　　　　　　　　　　　　　　０．００〜５．００
脱イオン水　　　　　　　　　　　　　　　　　　　１００％に十分な量
塩化ナトリウム　　　　　　　　　　　　　　　　　十分な量
カチオン性シャンプー
この調製物の例は基本的調製物としてのみのつもりである。この範囲の調製物は通常以下の成分を含有するが、これらに限られるわけではない：
ビス−第４級アンモニウム化合物、ビス−（トリアルキルアンモニウムアセチル）ジアミン、アミドアミン、アンモニウムアルキルエステル、シリコーンなど。
成分　　　　　　　　　　　　　　　　　　　　　　　　　　％
ラウリルエーテル−１３−カルボキシレート　　　１０．００〜３０．００
イソプロピルミリステート　　　　　　　　　　　　５．００〜２０．００
コカミドプロピル−ベタイン　　　　　　　　　　　０．００〜１５．００
ラウラミドＤＥＡ　　　　　　　　　　　　　　　　０．００〜５．００
コカミドＭＥＡ　　　　　　　　　　　　　　　　　０．００〜５．００
本発明で特定するポリシロキサン化合物　　　　　　０．５０〜５．００
防腐剤　　　　　　　　　　　　　　　　　　　　　０．００〜０．５０
芳香剤　　　　　　　　　　　　　　　　　　　　　０．００〜５．００
脱イオン水　　　　　　　　　　　　　　　　　　　１００％に十分な量
塩化ナトリウム　　　　　　　　　　　　　　　　　十分な量
凝固剤
この調製物の例は基本的調製物としてのみのつもりである。この範囲の調製物は通常以下の成分を含有するが、これらに限られるわけではない：
脂肪酸、脂肪酸エステル、エトキシル化脂肪酸、エトキシル化脂肪酸エステル、脂肪アルコール、エトキシル化脂肪アルコール、グリコール、グリコールエステル、グリセリン、グリセリンエステル、ラノリン、ラノリン誘導体、鉱油、ペトロラタム、レシチン、レシチン誘導体、ワックス、ワックス誘導体、カチオン性ポリマー、タンパク質、タンパク質誘導体、アミノ酸、アミノ酸誘導体、保湿剤、増粘剤、シリコーンなど。
成分　　　　　　　　　　　　　　　　　　　　　　　　　　％
セテアレス−２０（Ｃｅｔｅａｒｅｔｈ−２０）　　０．１０〜１０．００
ステアレス−２０（Ｓｔｅａｒｅｔｈ−２０）　　　０．１０〜１０．００
ステアリルアルコール　　　　　　　　　　　　　　０．１０〜１０．００
ステアラミドプロピル−ジメチルアミン　　　　　　０．００〜１０．００
ジセチルジモニウム−クロリド　　　　　　　　　　０．００〜１０．００
本発明のポリシロキサン化合物　　　　　　　　　　０．５０〜５．００
シクロペンタシロキサン　　　　　　　　　　　　　０．００〜５．００
ジメチコン　　　　　　　　　　　　　　　　　　　０．００〜５．００
防腐剤　　　　　　　　　　　　　　　　　　　　　０．００〜０．５０
芳香剤　　　　　　　　　　　　　　　　　　　　　０．００〜５．００
脱イオン水　　　　　　　　　　　　　　　　　　　１００％に十分な量
「クリアリンス−オフ（Ｃｌｅａｒ　Ｒｉｎｓｅ−Ｏｆｆ）」凝固剤
この調製物の例は基本的調製物としてのつもりである。この範囲の調製物は通常以下の成分を含有するが、これらに限られるわけではない：
脂肪酸、脂肪酸エステル、エトキシル化脂肪酸、エトキシル化脂肪酸エステル、脂肪アルコール、エトキシル化脂肪アルコール、グリコール、グリコールエステル、グリセリン、グリセリンエステル、ラノリン、ラノリン誘導体、鉱油、ペトロラタム、レシチン、レシチン誘導体、ワックス、ワックス誘導体、カチオン性ポリマー、タンパク質、タンパク質誘導体、アミノ酸、アミノ酸誘導体、保湿剤、増粘剤、シリコーンなど。
成分　　　　　　　　　　　　　　　　　　　　　　　　％
グリセリン　　　　　　　　　　　　　　　　　　０．１０〜１０．００
セトリモニウムクロリド　　　　　　　　　　　　０．００〜１０．００
本発明のポリシロキサン化合物　　　　　　　　　０．５０〜５．００
ヒドロキシエチルセルロース　　　　　　　　　　０．００〜５．００
防腐剤　　　　　　　　　　　　　　　　　　　　０．００〜０．５０
芳香剤　　　　　　　　　　　　　　　　　　　　０．００〜５．００
脱イオン水　　　　　　　　　　　　　　　　　　１００％に十分な量
毛髪のための泡凝固剤
この調製物の例は基本的調製物としてのつもりである。この範囲の調製物は以下の成分を含有するが、これらに限られるわけではない：
脂肪酸、脂肪酸エステル、エトキシル化脂肪酸、エトキシル化脂肪酸エステル、脂肪アルコール、エトキシル化脂肪アルコール、グリコール、グリコールエステル、グリセリン、グリセリンエステル、ラノリン、ラノリン誘導体、鉱油、ペトロラタム、レシチン、レシチン誘導体、ワックス、ワックス誘導体、カチオン性ポリマー、タンパク質、タンパク質誘導体、アミノ酸、アミノ酸誘導体、保湿剤、増粘剤、シリコーン、溶媒、エタノール、イソプロパノール、イソパラフィン溶媒、ブタン、プロパン、イソブタン、ＣＦＣ’ｓフッ素化エアゾールプロペラント、ジメチルエーテル、圧縮ガスなど。
成分　　　　　　　　　　　　　　　　　　　　　　　　％
本発明のポリシロキサン化合物　　　　　　　　　　　０．５０〜５．００
ノノキシノール−１５（Ｎｏｎｏｘｙｎｏｌ−１５）　０．００〜２．００
ノノキシノール−２０　　　　　　　　　　　　　　　０．００〜２．００
芳香剤　　　　　　　　　　　　　　　　　　　　　　０．００〜５．００
エアゾールプロペラント　　　　　　　　　　　　　　０．００〜２０．００
防腐剤　　　　　　　　　　　　　　　　　　　　　　０．００〜０．５０
脱イオン水　　　　　　　　　　　　　　　　　　　　１００％に十分な量
毛髪のためのポンプスプレー（凝固剤）
この調製物の例は基本的調製物としてのみのつもりである。この範囲の調製物は通常以下の成分を含有するが、これらに限られるわけではない：
脂肪酸、脂肪酸エステル、エトキシル化脂肪酸、エトキシル化脂肪酸エステル、脂肪アルコール、エトキシル化脂肪アルコール、グリコール、グリコールエステル、グリセリン、グリセリンエステル、ラノリン、ラノリン誘導体、鉱油、ペトロラタム、レシチン、レシチン誘導体、ワックス、ワックス誘導体、カチオン性ポリマー、タンパク質、タンパク質誘導体、アミノ酸、アミノ酸誘導体、保湿剤、増粘剤、シリコーン、溶媒、エタノール、イソプロパノール、イソパラフィン溶媒など。
成分　　　　　　　　　　　　　　　　　　　　　　　　％
本発明のポリシロキサン化合物　　　　　　　　　　０．５０〜５．００
シクロメチコン　　　　　　　　　　　　　　　　　０．００〜８０．００
エタノール　　　　　　　　　　　　　　　　　　　０．００〜８０．００
防腐剤　　　　　　　　　　　　　　　　　　　　　０．００〜０．５０
芳香剤　　　　　　　　　　　　　　　　　　　　　０．００〜５．００
脱イオン水　　　　　　　　　　　　　　　　　　　１００％に十分な量
毛髪のための凝固剤スプレー
この調製物の例は基本的調製物としてのつもりである。この範囲の調製物は通常以下の成分を含有するが、これらに限られるわけではない：
脂肪酸、脂肪酸エステル、エトキシル化脂肪酸、エトキシル化脂肪酸エステル、脂肪アルコール、エトキシル化脂肪アルコール、グリコール、グリコールエステル、グリセリン、グリセリンエステル、ラノリン、ラノリン誘導体、鉱油、ペトロラタム、レシチン、レシチン誘導体、ワックス、ワックス誘導体、カチオン性ポリマー、タンパク質、タンパク質誘導体、アミノ酸、アミノ酸誘導体、保湿剤、増粘剤、シリコーン、溶媒、エタノール、イソプロパノール、イソパラフィン溶媒、ブタン、プロパン、イソブタン、ＣＦＣ’ｓフッ素化エアゾールプロペラント、ジメチルエーテル、圧縮ガスなど。
成分　　　　　　　　　　　　　　　　　　　　　　　　％
本発明のポリシロキサン化合物　　　　　　　　　　０．５０〜５．００
シクロメチコン　　　　　　　　　　　　　　　　　０．００〜８０．００
エタノール　　　　　　　　　　　　　　　　　　　０．００〜５０．００
エアゾールプロペラント　　　　　　　　　　　　　０．００〜５０．００
防腐剤　　　　　　　　　　　　　　　　　　　　　０．００〜０．５０
芳香剤　　　　　　　　　　　　　　　　　　　　　０．００〜５．００
脱イオン水　　　　　　　　　　　　　　　　　　　１００％に十分な量
毛髪のためのゲル凝固剤
この調製物の例は基本的調製物としてのつもりである。この範囲の調製物は通常以下の成分を含有するが、これらに限られるわけではない：増粘剤、セルロース誘導体、アクリル酸誘導体、揮発保留性ポリマー（ｆｉｘａｔｉｖｅ　ｐｏｌｙｍｅｒ）、状態調節用化学品（ｃｏｎｄｉｔｉｏｎｉｎｇ　ｃｈｅｍｉｃａｌｓ）、グリコール、グリコールエステル、グリセリン、グリセリンエステル、ラノリン、ラノリン誘導体、鉱油、ペトロラタム、レシチン、レシチン誘導体、ワックス、ワックス誘導体、カチオン性ポリマー、タンパク質、タンパク質誘導体、アミノ酸、アミノ酸誘導体、保湿剤、シリコーン、溶媒、エタノール、イソプロパノール、イソパラフィン溶媒など。
成分　　　　　　　　　　　　　　　　　　　　　　　　％
本発明のポリシロキサン化合物　　　　　　　　　　０．５０〜５．００
ヒドロキシエチルセルロース　　　　　　　　　　　０．００〜２．００
芳香剤　　　　　　　　　　　　　　　　　　　　　０．００〜５．００
防腐剤　　　　　　　　　　　　　　　　　　　　　０．００〜０．５０
クエン酸　　　　　　　　　　　　　　　　　　　　０．００〜２．００
脱イオン水　　　　　　　　　　　　　　　　　　　１００％に十分な量
毛髪のためのスタイリングゲル
この調製物の例は基本的調製物としてのつもりである。この範囲の調製物は通常以下の成分を含有するが、これらに限られるわけではない：
揮発保留性ポリマー、ラッカー、アクリル酸誘導体、セルロース誘導体、ビニル誘導体、状態調節用化学品、グリコール、グリコールエステル、グリセリン、グリセリンエステル、ラノリン、ラノリン誘導体、鉱油、ペトロラタム、レシチン、レシチン誘導体、ワックス、ワックス誘導体、カチオン性ポリマー、タンパク質、タンパク質誘導体、アミノ酸、アミノ酸誘導体、保湿剤、増粘剤、シリコーン、溶媒、エタノール、イソプロパノール、イソパラフィン溶媒など。
成分　　　　　　　　　　　　　　　　　　　　　　　　　％
本発明のポリシロキサン化合物　　　　　　　　　　０．５０〜５．００
揮発保留剤（Ｆｉｘｉｎｇ　ａｇｅｎｔｓ）　　　　０．１０〜１０．００
ヒドロキシエチルセルロース　　　　　　　　　　　０．００〜２．００
芳香剤　　　　　　　　　　　　　　　　　　　　　０．００〜５．００
クエン酸　　　　　　　　　　　　　　　　　　　　０．００〜２．００
脱イオン水　　　　　　　　　　　　　　　　　　　１００％に十分な量
毛髪のためのスタイリングスプレー
この調製物の例は基本的調製物としてのつもりである。この範囲の調製物は通常以下の成分を含有するが、これらに限られるわけではない：
揮発保留性ポリマー、ラッカー、ビニル誘導体、脂肪酸、脂肪酸エステル、エトキシル化脂肪酸、エトキシル化脂肪酸エステル、脂肪アルコール、エトキシル化脂肪アルコール、グリコール、グリコールエステル、グリセリン、グリセリンエステル、ラノリン、ラノリン誘導体、鉱油、ペトロラタム、レシチン、レシチン誘導体、ワックス、ワックス誘導体、カチオン性ポリマー、タンパク質、タンパク質誘導体、アミノ酸、アミノ酸誘導体、保湿剤、増粘剤、シリコーン、溶媒、エタノール、イソプロパノール、イソパラフィン溶媒、ブタン、プロパン、イソブタン、ＣＦＣ’ｓフッ素化エアゾールプロペラント、ジメチルエーテル、圧縮ガスなど。
成分　　　　　　　　　　　　　　　　　　　　　　　　％
本発明のポリシロキサン化合物　　　　　　　　　　０．５０〜５．００
シクロメチコン　　　　　　　　　　　　　　　　　０．００〜８０．００
揮発保留剤　　　　　　　　　　　　　　　　　　　０．１０〜１０．００
エタノール　　　　　　　　　　　　　　　　　　　０．００〜５０．００
エアゾールプロペラント　　　　　　　　　　　　　０．００〜５０．００
防腐剤　　　　　　　　　　　　　　　　　　　　　０．００〜０．５０
芳香剤　　　　　　　　　　　　　　　　　　　　　０．００〜５．００
脱イオン水　　　　　　　　　　　　　　　　　　　１００％に十分な量
毛髪のためのポンプスプレー（スタイリング）
この調製物の例は基本的調製物としてのつもりである。この範囲の調製物は通常以下の成分を含有するが、これらに限られるわけではない：
ビニル誘導体、揮発保留性ポリマー、ラッカー、脂肪酸、脂肪酸エステル、エトキシル化脂肪酸、エトキシル化脂肪酸エステル、脂肪アルコール、エトキシル化脂肪アルコール、グリコール、グリコールエステル、グリセリン、グリセリンエステル、ラノリン、ラノリン誘導体、鉱油、ペトロラタム、レシチン、レシチン誘導体、ワックス、ワックス誘導体、カチオン性ポリマー、タンパク質、タンパク質誘導体、アミノ酸、アミノ酸誘導体、保湿剤、増粘剤、シリコーン、溶媒、エタノール、イソプロパノール、イソパラフィン溶媒、ブタン、プロパン、イソブタン、ＣＦＣ’ｓフッ素化エアゾールプロペラント、ジメチルエーテル、圧縮ガスなど。
成分　　　　　　　　　　　　　　　　　　　　　　　　％
本発明のポリシロキサン化合物　　　　　　　　　　０．５０〜５．００
揮発保留剤　　　　　　　　　　　　　　　　　　　０．１０〜１０．００
シクロメチコン　　　　　　　　　　　　　　　　　０．００〜８０．００
エタノール　　　　　　　　　　　　　　　　　　　０．００〜５０．００
防腐剤　　　　　　　　　　　　　　　　　　　　　０．００〜０．５０
芳香剤　　　　　　　　　　　　　　　　　　　　　０．００〜５．００
脱イオン水　　　　　　　　　　　　　　　　　　　１００％に十分な量
毛髪のケアの分野における用途のための本発明で特定したポリシロキサン誘導体の使用は、強化、光沢、揮発保留（ｆｉｘｉｎｇ）（保持（ｈｏｌｄ））、密度（ｂｏｄｙ）、容積、湿分調節、色の保持、環境的因子（ＵＶ、塩水など）に対する保護、扱い易さ、帯電防止性、染色性などの点で好ましい結果を与える。
【０３９６】
【実施例】
ポリシロキサン化合物実施例：
以下の実施例は、本発明の範囲を制限することなく、それをさらに詳細に記述することを目的とする。
【０３９７】
実施例１（本発明の第１の態様）
１ａ）平均構造ＣＨ２＝ＣＨＣＨ２（ＯＣＨ２ＣＨ２）８ＯＨを有する２０５．３ｇ（０．５モル）のモル−質量分布（ｍｏｌａｒ−ｍａｓｓ　ｄｉｓｔｒｉｂｕｔｅｄ）ポリエーテルを室温において窒素下に置いた。３０分以内に、激しい撹拌下で６３．４ｇ（０．５５モル）のクロロ酢酸クロリドを滴下した。滴下の間に温度は６７℃に上昇し、ＨＣｌの集中的な生成が始まった。滴下が完了したら、バッチを１２０℃に４０分間加熱した。最後に、最高で１２０℃及び２０ｈＰａにおいて沸騰するすべての成分を、次いで蒸留を介して除去した。２４３．６ｇの、組成
ＣＨ２＝ＣＨＣＨ２（ＯＣＨ２ＣＨ２）８ＯＣ（Ｏ）ＣＨ２Ｃｌ
の黄色粘性の液体が得られた。反応生成物中にクロロ酢酸クロリドも、クロロ酢酸も又はＯＨ−末端オリゴエチレングリコールも存在しないことがガスクロマトグラフィーを用いて決定された。
１ｂ）５８．４ｇ（６＊１０−２モル）の１ａ）からのクロロ酢酸エステル及び２−プロパノール中に２．６３％の白金を含有するヘキサクロロ白金酸の溶液の０．４３ｇを窒素下で１３０ｏに加熱した。１．５時間以内に、１５５．３ｇ（１．２＊１０−１モル）の平均的組成
【０３９８】
【化９４】
2004505145.tif 000082
【０３９９】
のα，ω−ＳｉＨ官能基化シロキサンを滴下した。１３０℃においてさらに８時間の後、反応を停止させ、ＳｉＨ−決定を用いて９７％の反応転換率を確定した。最初は濁った２−相系からヒドロシリル化反応の経過を経て、構造
【０４００】
【化９５】
2004505145.tif 000083
【０４０１】
を有する１８６ｇの黄色の油の透明な溶液が得られた。
１ｃ）５７ｇ（１．６＊１０−２モル）の１ｂ）からのクロロ酢酸エステル誘導体を１００ｍｌの２−プロパノール中に室温で溶解した。次いで１．８６ｇ（１．６＊１０−２モル）のジメチルピペラジンを加えた。バッチを還流温度に６時間加熱し、その後、最高で９０℃及び１．２ｈＰａで沸騰するすべての成分を蒸留を介して除去した。反応は、構造
【０４０２】
【化９６】
2004505145.tif 000084
【０４０３】
を有する５４ｇの灰色の生成物を与え、それは最初にシロップ状の塊として存在し、それは次いで２４時間かけて結晶化した。反応の停止の直後且つ蒸発可能な成分の除去の前、ガスクロマトグラフィーはもはやジメチルピペラジンを示さなかった。
１３Ｃ−ＮＭＲ：
2004505145.tif 000085
実施例２（本発明の第１の態様）
２ａ）１８１．３ｇ（０．５モル）の式
【０４０４】
【化９７】
2004505145.tif 000086
【０４０５】
のエポキシシロキサンを１０１．２ｇ（１モル）のＮ−メチルピペラジンと一緒に１００ｍｌの２−プロパノール中に溶解し、９０℃で４時間反応させた。最高で１３０℃及び２０ｈＰａで沸騰するすべての成分の除去に続き、２７６ｇの式
【０４０６】
【化９８】
2004505145.tif 000087
【０４０７】
の明褐色の透明なアミンが得られた。
【０４０８】
ガスクロマトグラフィーを用い、９９％より高い２つの成分に関する反応転換率が決定された。
２ｂ）５７ｇ（１．６＊１０−２モル）の１ｂからのクロロ酢酸エステル誘導体及び９．０１ｇ（１．６＊１０−２モル）の２ａからのアミノシロキサンを１００ｍｌの２−プロパノール中に室温で溶解した。次いで反応混合物を還流温度に６時間加熱した。次いで最高で１００℃及び１０ｈＰａで沸騰するすべての成分を蒸留を介して除去した。反応は６１．８ｇの構造
【０４０９】
【化９９】
2004505145.tif 000088
【０４１０】
を有する褐色の生成物を与え、それは最初にシロップ状の塊として存在し、冷却すると結晶化せずに固化した。
１３Ｃ−ＮＭＲ：
2004505145.tif 000089
１３Ｃ−ＮＭＲスペクトルに従うと、第４級化はメチル−置換窒素原子上で選択的に起こる。
【０４１１】
実施例３（本発明の第１の態様）
洗濯プロセスの間の内部軟化剤としての軟化性に関する試験として、その表面が他のいずれの方法でも仕上げられなかった漂白された綿のストリップをＡｒｉｅｌ　ＦｕｔｕｒＲ、ベントナイトを含有するＤａｓｈ　２　ｉｎ　１Ｒ及び実施例１に記載したエチレンオキシド−修飾エステル第４級化合物の存在下で洗濯プロセスに供した。以下の境界的条件（ｂｏｕｎｄａｒｙ　ｃｏｎｄｉｔｉｏｎｓ）が満たされた。
【０４１２】
【表１】
2004505145.tif 000090
【０４１３】
水を６０℃に加熱し、洗剤及び綿ストリップ１の場合には実施例１からの化合物を水中に溶解した。綿ストリップをこれらの溶液中で３０分間洗濯した。次いで各回６００ｍｌの水を用いてストリップを５回濯ぎ、１２０℃で３０分間乾燥した。
【０４１４】
１５人の試験官（ｔｅｓｔ　ｓｕｂｊｅｃｔｓ）が綿ストリップを触った柔らかさに関して評価し、それぞれに、１が最も柔らかいストリップを示し３が最も粗いストリップを示す等級を指定した。
【０４１５】
評価の結果は綿ストリップ１に１．７の平均等級を与えた。綿ストリップ２は２．４の平均等級を与えられ、ベントナイトで処理されたストリップ３は１．９の等級を与えられた。
【０４１６】
実施例４（本発明の第２の態様）
４ａ）２１１．１ｇ（０．１５モルのエポキシ基）の平均的組成
【０４１７】
【化１００】
2004505145.tif 000091
【０４１８】
のエポキシシロキサン及び１５．２ｇ（０．１５モル）のＮ−メチルピペラジンを２２５ｍｌのｉ−プロパノール中に溶解し、９０℃に４時間加熱した。反応の停止に続き、水流ポンプ真空中及び次いでオイルポンプ真空中における蒸留を介して溶媒を除去した。２１７ｇの構造
【０４１９】
【化１０１】
2004505145.tif 000092
【０４２０】
を有する透明な黄色がかった生成物が得られた。
１３Ｃ−ＮＭＲ：
2004505145.tif 000093
４ｂ）２００ｇ（１．２１モル）のトリエチレングリコールモノメチルエーテルを室温で窒素下に置いた。３０分以内に、１５１ｇ（１．３４モル）のクロロ酢酸クロリドを激しく撹拌しながら滴下した。滴下の間に温度は９０℃に上昇し、ＨＣｌの集中的な生成が始まった。滴下が完了したら、バッチを１３０℃に３０分間加熱した。次いで最高で１３０℃及び２０ｈＰａで沸騰するすべての成分を蒸留を介して除去した。３０１ｇの組成
【０４２１】
【化１０２】
2004505145.tif 000094
【０４２２】
を有する明−黄色の粘性の液体が得られた。
【０４２３】
ガスクロマトグラフィーを用いて決定されるエステルの純度は９９％であった。
１３Ｃ−ＮＭＲ：
2004505145.tif 000095
４ｃ）１９．６１ｇ（６．５＊１０−３モル）の実施例４ａ）からのα，ω−アミノシロキサン及び３．１２ｇ（１．３＊１０−２モル）の実施例４ｂ）からのクロロ酢酸エステルを５０ｍｌのｉ−プロパノール中に窒素下で溶解し、次いで１２時間還流させた。反応を停止させたら、最高で７０℃及び２０ｈＰａで沸騰するすべての成分を除去した。１９．７ｇの式
【０４２４】
【化１０３】
2004505145.tif 000096
【０４２５】
の黄色がかった明褐色の粘性の油が得られた。ガスクロマトグラフィーを用い、エステルの定量的な転換が決定された。
１３Ｃ−ＮＭＲ：
2004505145.tif 000097
１３Ｃ−ＮＭＲスペクトルに従うと、第４級化はメチル−置換窒素原子上で選択的に起こる。
【０４２６】
実施例５（本発明の第２の態様）
軟化性の試験として、その表面が他のいずれの方法でも仕上げられなかった漂白された綿のストリップをＡｒｉｅｌ　ＦｕｔｕｒＲ、ベントナイトを含有するＤａｓｈ　２　ｉｎ　１Ｒ及び実施例４からのエチレンオキシド−修飾エステル第４級化合物の存在下で洗濯プロセスに供した。以下の境界的条件が満たされた。
【０４２７】
【表２】
2004505145.tif 000098
【０４２８】
水を６０℃に加熱し、洗剤及び綿ストリップ１の場合には実施例４からのエステル第４級化合物を水中に溶解した。綿ストリップをこれらの溶液中で３０分間洗濯した。次いで各回６００ｍｌの水を用いてストリップを５回濯ぎ、１２０℃で３０分間乾燥した。
【０４２９】
１４人の試験官が綿ストリップを触った柔らかさに関して評価し、それぞれに、１が最も柔らかいストリップを示し３が最も粗いストリップを示す等級を指定した。
【０４３０】
評価の結果は綿ストリップ１に１．２の平均等級を与えた。ベントナイトで処理された綿ストリップ２は２．０の平均等級を与えられ、ストリップ３は２．８の等級を与えられた。
【０４３１】
実施例６（本発明の第３の態様）
６ａ）２８１．６ｇ（０．１モル）の平均的組成
【０４３２】
【化１０４】
2004505145.tif 000099
【０４３３】
を有するエポキシシロキサン及び８．６ｇ（０．１モル）のピペラジンを３００ｍｌのｉ−プロパノール中に溶解し、還流温度まで５時間加熱した。反応を停止させたら、最初は水流ポンプ真空中及び次いでオイルポンプ真空中における蒸留を介して溶媒を除去した。２８３ｇの構造
【０４３４】
【化１０５】
2004505145.tif 000100
【０４３５】
を有する透明な蜂蜜−様生成物が得られた。
１３Ｃ−ＮＭＲ：
2004505145.tif 000101
６ｂ）ガラス装置中で、２００ｇ（１．２１モル）のトリエチレングリコールモノメチルエーテルを室温で窒素下に置いた。３０分以内に、１５１ｇ（１．３４モル）のクロロ酢酸クロリドを激しく撹拌しながら滴下した。滴下の間に温度は９０℃に上昇し、ＨＣｌの集中的な生成が始まった。滴下が完了したら、バッチを１３０℃に３０分間加熱した。最高で１３０℃及び２０ｈＰａで沸騰するすべての成分を次いで蒸留を介して除去した。結果は、組成
【０４３６】
【化１０６】
2004505145.tif 000102
【０４３７】
を有する３０１ｇの明−黄色の粘性の液体であった。
【０４３８】
ガスクロマトグラフィーを用いて決定されるエステルの純度は９９％である。
１３Ｃ−ＮＭＲ：
2004505145.tif 000103
６ｃ）８．７１ｇ（６＊１０−３モルの第３級アミノ基）の実施例６ａ）からのポリマー性アミノシロキサン及び０．７２ｇ（３＊１０−３モル）の実施例６ｂ）からのクロロ酢酸エステルを２０ｍｌのｉ−プロパノール中に窒素下で溶解し、還流温度に１１時間加熱した。反応を停止させたら、最高で７０℃及び２ｈＰａで沸騰するすべての成分を、最初は水流ポンプ真空中及び次いでオイルポンプ真空中で除去した。式
【０４３９】
【化１０７】
2004505145.tif 000104
【０４４０】
を有する９ｇの黄色の高い質の粘性の塊が得られた。
１３Ｃ−ＮＭＲ：
2004505145.tif 000105
実施例７（本発明の第３の態様）
洗濯プロセスの間の内部軟化剤としての軟化性を調べるために、その表面が他のいずれの方法でも仕上げられなかった漂白された綿のストリップをＡｒｉｅｌ　ＦｕｔｕｒＲ、ベントナイトを含有するＤａｓｈ　２　ｉｎ　１Ｒ及び実施例６からのエチレンオキシド−修飾ポリ第４級ポリシロキサンエステルの存在下で洗濯プロセスに供した。以下の境界的条件が満たされた。
【０４４１】
【表３】
2004505145.tif 000106
【０４４２】
水を６０℃に加熱し、洗剤及び綿ストリップ１の場合には実施例６からのエチレンオキシド−修飾ポリ第４級ポリシロキサンエステルを水中に溶解した。綿ストリップをこれらの溶液中で３０分間洗濯した。次いで各回６００ｍｌの水を用いてストリップを５回濯ぎ、１２０℃で３０分間乾燥した。
【０４４３】
１４人の試験官が綿ストリップを触った柔らかさに関して評価し、それぞれに、１が最も柔らかいストリップを示し３が最も粗いストリップを示す等級を指定した。
【０４４４】
評価の結果は綿ストリップ１に１．４の平均等級を与えた。綿ストリップ２は２．７の平均等級を与えられ、ベントナイトで処理されたストリップ３は１．９の等級を与えられた。
【０４４５】
実施例８（本発明の第４の態様）
８ａ）２１１．１ｇ（０．１５モルのエポキシ基）の平均的組成
【０４４６】
【化１０８】
2004505145.tif 000107
【０４４７】
を有するエポキシシロキサン及び１５．２ｇ（０．１５モル）のＮ−メチルピペラジンを２２５ｍｌのｉ−プロパノール中に溶解し、９０℃に４時間加熱した。反応を停止させたら、最初は水流ポンプ真空中及び次いでオイルポンプ真空中における蒸留を介して溶媒を除去した。結果は２１７ｇの構造
【０４４８】
【化１０９】
2004505145.tif 000108
【０４４９】
を有する透明な黄色がかった生成物であった。
１３Ｃ−ＮＭＲ：
2004505145.tif 000109
８ｂ）１５０ｇ（１モルのＯＨ基）の、３００ｇ／モルの分子量（６．４個のエチレンオキシド単位）を有するポリエチレングリコールを室温で窒素下に置いた。３０分間かけ、１５２．４ｇ（１．２モル）の３−クロロプロピオン酸クロリドを激しい撹拌下で滴下した。滴下の間に温度は７０℃に上昇し、集中的なＨＣｌの生成が始まった。滴下が完了したら、バッチを１２０℃に３０分間加熱した。次いで最高で１２０℃及び２０ｈＰａで沸騰するすべての成分を蒸留を介して除去した。結果は、２４４ｇの組成
【０４５０】
【化１１０】
2004505145.tif 000110
【０４５１】
の明−黄色の粘性の液体であった。
【０４５２】
ガスクロマトグラフィーを用い、反応生成物中にＯＨ−末端オリゴエチレングリコールがもはや存在しないことが決定された。
１３Ｃ−ＮＭＲ：
2004505145.tif 000111
８ｃ）１９．６１ｇ（６．５＊１０−３モル）の実施例８ａ）からのα，ω−アミノシロキサン及び３．１２ｇ（６．５＊１０−３モル）の実施例８ｂ）からのα，ω−３−クロロプロピオン酸エステルを５０ｍｌのｉ−プロパノール中に窒素下で溶解し、還流温度に１２時間加熱した。反応を停止させたら、最高で７０℃及び２０ｈＰａで沸騰するすべての成分を除去した。結果は、式
【０４５３】
【化１１１】
2004505145.tif 000112
【０４５４】
の２１．６ｇの黄色がかったワックスであった。
１３Ｃ−ＮＭＲ：
2004505145.tif 000113
１３Ｃ−ＮＭＲスペクトルに従うと、第４級化はメチル−置換窒素原子上で選択的に起こる。
【０４５５】
実施例９（本発明の第４の態様）
９ａ）実施例８ａ）の場合と同様に、１８１．３ｇ（０．５モル）の式
【０４５６】
【化１１２】
2004505145.tif 000114
【０４５７】
のエポキシシロキサンを１００ｍｌのｉ−プロパノール中で１０１．２ｇ（１モル）のＮ−メチルピペラジンと反応させた。１３０℃及び２０ｈＰａで沸騰するすべての成分の除去に続き、２７６ｇの式
【０４５８】
【化１１３】
2004505145.tif 000115
【０４５９】
の中−褐色の透明なアミンが得られた。
【０４６０】
ガスクロマトグラフィーを用い、９９％より高い２つの成分に関する反応転換率が決定された。
９ｂ）６．２ｇ（１．１＊１０−２モル）の実施例９ａ）からのアミノシロキサン、３３．２１ｇ（１．１＊１０−２モル）の実施例８ａ）からのα，ω−アミノシロキサン及び１０．５９ｇ（２．２＊１０−２モル）の実施例８ｂ）からの３−クロロプロピオン酸エステルを５０ｍｌのｉ−プロパノール中に取り上げ、窒素下で還流温度に１０時間加熱した。反応を停止させたら、最高で４０℃及び２０ｈＰａで沸騰するすべての成分を除去した。結果は、平均的組成
【０４６１】
【化１１４】
2004505145.tif 000116
【０４６２】
を有する４８．７ｇの褐色のワックス−様化合物であり、そこには２種のシロキサンブロックが１：１の比率で存在する。
１３Ｃ−ＮＭＲ：
2004505145.tif 000117
第３級アミノ構造におけるＣＨ３基に関するシグナル（実施例８ａからのＮＭＲデータを参照されたい）はもはや見られない。
【０４６３】
実施例１０（本発明の第４の態様）
軟化性を調べるために、その表面が他のいずれの方法でも仕上げられなかった漂白された綿のストリップをＡｒｉｅｌ　ＦｕｔｕｒＲ、ベントナイトを含有するＤａｓｈ　２　ｉｎ　１Ｒ及び実施例８からのエチレンオキシド−修飾エステル第４級化合物の存在下で洗濯プロセスに供した。以下の境界的条件が保持された。
【０４６４】
【表４】
2004505145.tif 000118
【０４６５】
水を６０℃に加熱し、洗剤及び綿ストリップ１の場合には実施例１からの化合物を水中に溶解した。次いで綿ストリップをこれらの溶液中で３０分間洗濯した。その後、各回６００ｍｌの水を用いてストリップを５回濯ぎ、１２０℃で３０分間乾燥した。
【０４６６】
１７人の試験官が綿ストリップを触った柔らかさに関して評価し、それぞれに、１が最も柔らかいストリップを示し３が最も粗いストリップを示す等級を指定した。
【０４６７】
評価の結果は綿ストリップ１に１．６の平均等級を与えた。ベントナイトで処理された綿ストリップ２は１．９の平均等級を与えられ、ストリップ３は２．５の平均等級を与えられた。
【０４６８】
実施例１１（本発明の第５の態様）
１１ａ）２３８ｇ（２．２４モル）のジエチレングリコールを室温で窒素下に置く。１時間かけ、５５８ｇ（４．９３モル）のクロロ酢酸クロリドを激しく撹拌しながら滴下する。滴下の間に温度が８２℃に上昇し、ＨＣｌの集中的な生成が始まる。滴下が完了したら、バッチを１３０℃に３０分間加熱する。次いで最高で１３０℃／２０ｈＰａで沸騰するすべての成分を蒸留を介して除去する。結果は、組成
ＣｌＣＨ２Ｃ（Ｏ）ＯＣＨ２ＣＨ２ＯＣＨ２ＣＨ２ＯＣ（Ｏ）ＣＨ２Ｃｌ
を有する５６６ｇの明黄色の油である。
【０４６９】
ガスクロマトグラフィーを用いて決定されるエステルの純度は９９．２％である。
１３Ｃ−ＮＭＲ：
2004505145.tif 000119
１１ｂ）１−リットルの３つ口フラスコ中で、１８ｇの水及び８．６２ｇ（０．１モルの第３級アミノ基）のＮ，Ｎ，Ｎ’，Ｎ’−テトラメチル−１，６−ヘキサンジアミンを室温に置く。５分以内に、２−プロパノール中の５０−％溶液の形態における３６．０ｇ（０．０９モル）のドデカン酸を加える。バッチが５０℃に加熱された後、１９４．７ｇ（０．０９モルのエポキシ基）の平均的組成
【０４７０】
【化１１５】
2004505145.tif 000120
【０４７１】
を有するエポキシシロキサン及び２２．５ｍｌの２−プロパノール中の１．３ｇ（０．０１モルのアルキルハロゲニド基）の１１ａ）からのエステル誘導体を３０分かけて滴下する。黄色い不透明の混合物を還流温度に６時間加熱する。１００℃／２ｍｍＨｇにおいて真空中で蒸留可能なすべての成分の除去に続き、２１０ｇの黄色い不透明の材料が得られ、それは以下の構造的要素を含む：
【０４７２】
【化１１６】
2004505145.tif 000121
【０４７３】
１３Ｃ−ＮＭＲ：
2004505145.tif 000122
実施例１２（本発明の第５の態様）及び比較実施例
洗濯−抵抗性親水性軟化剤としての適切性に関して調べるために、白い綿ジャージーを実施例１１からの第４級アンモニウム塩に基づく調製物を用いて下記に記載する処理に供した。比較の目的で、商業的に入手可能な軟化剤を用いた。最初に以下の基本的調製物を確立した：
【０４７４】
【表５】
2004505145.tif 000123
【０４７５】
これらの基本的調製物の２０ｇを９８０ｇの蒸留水中に溶解した。次いで０．３５ｇ又は０．４ｇのシロキサン剤を有効に含有するこれらの調製物を用い、６０ｃｍｘ９０ｃｍの寸法及び８７ｇの重さの綿ジャージーの片をＦｏｕｌａｒｄ法を用いて処理した。綿材料を与えられる調製物中に５秒間完全に浸漬し、１回の適用に続いて片を１２０℃で３分間乾燥する。
【０４７６】
次いで布片を分け、半分を軽質洗剤（洗濯水のリットル当たり１．７ｇの洗剤）の存在下で５回の機械洗濯サイクルに供する。各洗濯サイクルは２５分続き、洗濯温度は４０℃である。
【０４７７】
洗濯されない及び洗濯された編織布片の親水性（ｈｙｄｒｏｐｈｉｌｉｓｍ）（秒における水の１滴を吸収する能力）を決定し、その後５人の試験管が布の触感を評価した。
【０４７８】
【表６】
2004505145.tif 000124
【０４７９】
結果は、本発明で特定したとおりに処理された編織布は、非常に短い液滴吸収時間により表される親水性とシリコーンの典型である触感の望ましい性質の組合せを保持していることを示す。
【０４８０】
実施例１３（本発明の第５の態様）
洗濯プロセスの間の内部軟化剤としての軟化性に関して調べるために、その表面が他のいずれの方法でも処理されなかった漂白された綿のストリップをＡｒｉｅｌ　ＦｕｔｕｒＲ、ベントナイトを含有するＤａｓｈ　２　ｉｎ　１Ｒ及び実施例１１に記載したシリコーン第４級化合物の存在下で洗濯プロセスに供した。以下の境界的条件が保持された。
【０４８１】
【表７】
2004505145.tif 000125
【０４８２】
水を６０℃に加熱し、洗剤及び綿ストリップ１の場合には実施例１からのシリコーン第４級化合物を水中に溶解する。次いで綿ストリップをこれらの溶液中で３０分間洗濯する。その後ストリップを５ｘ６００ｍｌの水中で濯ぎ、１２０℃で３０分間乾燥する。
【０４８３】
１６人の試験官が３つの綿ストリップを触った柔らかさに関して評価し、それぞれに、１が最も柔らかいストリップを示し３が最も粗いストリップを示す等級を指定した。
【０４８４】
評価の結果は綿ストリップ１に１．４の平均等級を与えた。綿ストリップ２は２．８の平均等級を与えられ、ベントナイトで処理されたストリップ３は１．８の平均等級を与えられた。
【０４８５】
本発明で特定したポリシロキサン化合物は、優れた洗濯−抵抗性及び永続性（ｓｕｂｓｔａｎｔｉｖｉｔｙ）を示す。
【０４８６】
例えばＥＰ−Ａ−２８２７２０に、特に毛髪のケアのための化粧品用調製物中におけるポリ第４級ポリシロキサンの使用が記載されており、向上した梳髪性（ｃｏｍｂａｂｉｌｉｔｙ）、優れた光沢、高い帯電防止有効性及び向上したリンス性（ｒｉｎｓａｂｉｌｉｔｙ）が一般的に利点として挙げられている。
【０４８７】
しかしながら最後に挙げた特性は洗濯抵抗性と同等視され得ない。毛髪のリンス性は短時間の水の攻撃力及び皮膚を刺激しない非常に穏やかな界面活性剤に基づいているが、編織布のための洗濯−抵抗性親水性軟化剤は高い脂肪及び汚れ溶解力を有する濃厚な界面活性剤溶液の影響に耐えねばならない。近代的洗剤においては、高度にアルカリ性の錯体化剤、酸化的漂白剤及び複合酵素系がこれらの界面活性剤系に加えられている。暴露は多くの場合に高められた温度でしばらくの間に及んで行われる。これらの理由で、化粧品の分野から洗濯−抵抗性の布軟化剤の分野に観察を移すことは不可能である。当該技術分野の現状において引用したＤＥ−ＯＳ　３２３６４６６は、洗濯−抵抗性布処理を生ずるために、方向は架橋可能な系に向けられるべきであると指摘している。
【０４８８】
同様に、本発明で特定する化合物が非−イオン性もしくはアニオン／非−イオン性界面活性剤に基づく繊維及び編織布の洗濯のための調製物中における軟化剤として有効であることは期待されなかった。これらの場合は同様に、侵略的（ａｇｇｒｅｓｓｉｖｅ）洗剤調製物の影響が高められた温度で長時間に及んで起こる。これは、軟化性物質を用いる繊維表面の最初の修正（ｍｏｄｉｆｉｃａｔｉｏｎ）が取り除かれるということにより悪化する。
【国際公開パンフレット】
2004505145.tif 000139
2004505145.tif 000140
2004505145.tif 000141
2004505145.tif 000142
2004505145.tif 000143
2004505145.tif 000144
2004505145.tif 000145
2004505145.tif 000146
2004505145.tif 000147
2004505145.tif 000148
2004505145.tif 000149
2004505145.tif 000150
2004505145.tif 000151
2004505145.tif 000152
2004505145.tif 000153
2004505145.tif 000154
2004505145.tif 000155
2004505145.tif 000156
2004505145.tif 000157
2004505145.tif 000158
2004505145.tif 000159
2004505145.tif 000160
2004505145.tif 000161
2004505145.tif 000162
2004505145.tif 000163
2004505145.tif 000164
2004505145.tif 000165
2004505145.tif 000166
2004505145.tif 000167
2004505145.tif 000168
2004505145.tif 000169
2004505145.tif 000170
2004505145.tif 000171
2004505145.tif 000172
2004505145.tif 000173
2004505145.tif 000174
2004505145.tif 000175
2004505145.tif 000176
2004505145.tif 000177
2004505145.tif 000178
2004505145.tif 000179
2004505145.tif 000180
2004505145.tif 000181
2004505145.tif 000182
2004505145.tif 000183
2004505145.tif 000184
2004505145.tif 000185
2004505145.tif 000186
2004505145.tif 000187
2004505145.tif 000188
2004505145.tif 000189
2004505145.tif 000190
2004505145.tif 000191
2004505145.tif 000192
2004505145.tif 000193
2004505145.tif 000194
2004505145.tif 000195
2004505145.tif 000196
2004505145.tif 000197
2004505145.tif 000198
2004505145.tif 000199
2004505145.tif 000200
2004505145.tif 000201
2004505145.tif 000202
2004505145.tif 000203
2004505145.tif 000204
2004505145.tif 000205
2004505145.tif 000206
2004505145.tif 000207
2004505145.tif 000208
2004505145.tif 000209
2004505145.tif 000210
2004505145.tif 000211
2004505145.tif 000212
2004505145.tif 000213
2004505145.tif 000214
2004505145.tif 000215
2004505145.tif 000216
2004505145.tif 000217
2004505145.tif 000218
2004505145.tif 000219
2004505145.tif 000220
2004505145.tif 000221
2004505145.tif 000222
2004505145.tif 000223
2004505145.tif 000224
2004505145.tif 000225
2004505145.tif 000226
2004505145.tif 000227
2004505145.tif 000228
2004505145.tif 000229
2004505145.tif 000230
2004505145.tif 000231
2004505145.tif 000232
2004505145.tif 000233
2004505145.tif 000234
2004505145.tif 000235
2004505145.tif 000236
2004505145.tif 000237
2004505145.tif 000238
2004505145.tif 000239
2004505145.tif 000240
2004505145.tif 000241
2004505145.tif 000242
2004505145.tif 000243
2004505145.tif 000244
2004505145.tif 000245
2004505145.tif 000246
2004505145.tif 000247
2004505145.tif 000248
【国際調査報告】
2004505145.tif 000249
2004505145.tif 000250
2004505145.tif 000251
2004505145.tif 000252
2004505145.tif 000253
2004505145.tif 000254